(57)【要約】  フィルム構造体、パッケージ、フィルムおよびこれらの製造方法が提供されており、このフィルム構造体は、フィルム構造体の少なくとも１つの層内に乾燥材料が組み込まれており、さらにこのフィルム構造体は、フィルム構造体が他のフィルム構造体にヒートシールされたときに剥離性シールを生じるための材料を含むことができる。フィルム構造体は、水分の存在に敏感であり得る製品を保持するためのパッケージに利用される。製品は、好ましくは、医薬品、栄養補助食品、あるいは吸収性縫合糸または医療用ステントなどの器具であり得るが、任意の感湿性の製品が本発明によって意図される。【特許請求の範囲】
【請求項１】
第１のフィルム構造体および第２のフィルム構造体を含むパッケージであって、
前記第１のフィルム構造体が、
第１のバリア層、
第１の乾燥剤層、
第１の製品接触層、および
第１の非水系接着剤を含み、
前記第２のフィルム構造体が、
第２のバリア層、
第２の乾燥剤層、
第２の製品接触層、および
第２の非水系接着剤製品接触層を含み、
前記第１のバリア層が、ポリ塩化ビニリデンアクリル酸メチルコポリマー、高密度フルオロカーボンポリマー、シクロオレフィンコポリマー、金属箔、ナイロン、高密度ポリエチレン、配向ポリプロピレン、成型ポリプロピレン、金属化配向ポリプロピレン、および金属化ポリエステルからなる群から選択される１つまたは複数の材料を含み、
前記第１の乾燥剤層が化学的乾燥剤を含み、
前記第１の乾燥剤層および前記第２の乾燥剤層が合わせて、約３６時間未満の期間内に、前記パッケージの内部の相対湿度を約５０％よりも高い値から約１０％よりも低い値に変更する容量を有するパッケージ。
【請求項２】
前記第１の乾燥剤層が約２０〜４０重量％の乾燥剤および約６０〜８０重量％の高分子材料を含む、請求項１に記載のパッケージ。
【請求項３】
前記第２の乾燥剤層が約２０〜４０重量％の乾燥剤および約６０〜８０重量％の高分子材料を含む、請求項１または２に記載のパッケージ。
【請求項４】
前記第１のバリア層が約７５ミクロン以下の厚さを有する、請求項１〜３のいずれか一項に記載のパッケージ。
【請求項５】
前記第１の乾燥剤層がさらにモレキュラーシーブ乾燥剤を含む、請求項１〜４のいずれか一項に記載のパッケージ。
【請求項６】
前記第２の乾燥剤層が化学的乾燥剤およびモレキュラーシーブ乾燥剤を含む、請求項５に記載のパッケージ。
【請求項７】
前記製品接触層が、ポリ塩化ビニル、シクロオレフィンコポリマー、高密度ポリエチレン、またはシクロオレフィンコポリマーおよび高密度ポリエチレンとの混合物からなる群から選択される１つまたは複数の材料を含む、請求項１〜６のいずれか一項に記載のパッケージ。
【請求項８】
前記第１のフィルム構造体が前記第２のフィルム構造体に密封される、請求項１〜７のいずれか一項に記載のパッケージ。
【請求項９】
前記第１の乾燥剤層の前記化学的乾燥剤が、酸化カルシウム、酸化マグネシウム、酸化バリウム、水酸化バリウム、酸化ストロンチウムおよび酸化アルミニウムからなる群から選択される１つまたは複数の材料を含む、請求項１〜８のいずれか一項に記載のパッケージ。
【請求項１０】
前記第１の乾燥剤層の前記モレキュラーシーブ乾燥剤が、約４オングストローム以下の細孔径を有する結晶性アルミノシリケートを含む、請求項５に記載のパッケージ。
【請求項１１】
前記パッケージが感湿性の薬剤溶出ステントを前記パッケージの内部に含む、請求項１〜１０のいずれか一項に記載のパッケージ。
【発明の詳細な説明】
【技術分野】
【０００１】
関連出願の相互参照
本国際出願は、２００６年４月１１日に出願された米国特許出願第１１／４０１，６３３号の一部継続である２００６年８月１日に出願された米国特許一部継続出願第１１／４６１，６８０号に対する優先権を主張する。これらの出願は、その全体が本明細書中に援用される。
【０００２】
本発明の実施形態は、乾燥材料が内部に組み込まれたフィルムに関する。より具体的には、本発明の実施形態は、フィルム構造体のフィルム層内に乾燥材料を有するフィルム構造体に関し、前記フィルム構造体は、薬剤をコーティングした医療用ステントまたは器具などの水分の存在に敏感である製品のためのパッケージで利用される。さらに、本発明の実施形態は、乾燥材料が内部に組み込まれたフィルムの製造方法および使用方法に関する。
【背景技術】
【０００３】
一般に、製品に損傷を与え得る水分または酸素などの大気条件への製品の暴露を低減するためにプラスチック包装を用いることが知られている。例えば、食料品のための包装がよく知られており、水分および酸素は食料品を腐らせて食べられなくするか、あるいはそうでなくても望ましくないようにし得る。さらに、医療分野における多くの製品、例えば、医薬品、栄養補助食品、ならびに吸収性縫合糸、薬剤をコーティングした医療用ステントまたは他の医療器具などの器具も、大気中の水分に非常に敏感であり得る。
【０００４】
通常、感湿性の製品は、水分子に対して比較的不浸透性である熱可塑性材料に包まれ得る。特に、水分透過に対するバリアとして多くの高分子材料が用いられる。例えば、高密度ポリエチレン（ＨＤＰＥ）、またはポリ塩化ビニリデン−アクリル酸メチル（ＰＶｄＣ−ＭＡ）コポリマーのフィルムを用いて、フィルムを通る水分子の移動を制限することができる。配向ポリプロピレン、金属化配向ポリプロピレン、または金属化ポリエステルも水分バリア材料として有用であり得る。さらに金属箔は、金属箔層が内部に含まれる高分子包装を通る酸素および／または水分の透過を防止することが知られている。
【０００５】
これらの水分バリアポリマーはパッケージ内への水分の移動を制限するのに有用であり得るが、それでもいくらかの水分子はパッケージ内に進入して、その中に含まれる製品に悪影響を与えることがある。さらに、バリア材料が水分子のパッケージの透過を制限するのに有効な場合でも、パッケージの特定の特徴が水分子の透過を可能にすることもある。例えば、バリア材料がフィルム構造体の中心層に組み込まれ、そしてフィルム構造体が、中心層としてバリア材料を有する別のフィルム構造体に密封される場合、パッケージの縁部はバリア層によって保護されないことがある。これにより、ヒートシールされたパッケージの縁部に沿って水分がパッケージ内に進入することが可能になる。
【０００６】
パッケージ内で特に低いかまたは事実上存在しない水分レベルを保持するための１つの解決策は、乾燥材料の小袋をパッケージの内部空間に組み込んで、パッケージのヘッドスペースから水分を除去することである。小袋はパッケージの内部空間において非常に低い水分レベルを有効に保持することができるが、パッケージが開放されて製品が取り出された後に同じ一貫した水分レベルを保持するのは困難であり得る。例えば、感湿性の製品の一般的なパッケージは複数の製品を含み得る。パッケージ内に組み込まれた乾燥材料の小袋は、パッケージが開放されることにより最初の製品が取り出されるまで、パッケージの水分レベルが一定または最低限の水分レベルに保持されることを保証できるだけである。パッケージのシールが壊れると、残りの製品は即座に大気中の水分にさらされるであろう。パッケージが開放された後でも小袋はパッケージのヘッドスペースからいくらかの水分を除去し得るが、既に水分にさらされた残りの感湿性の製品は、既に損傷されているかもしれない。これは特に、小袋が使用されることが最も多い大量包装材料に当てはまるであろう。通常、乾燥材料は瓶の蓋または複合パッケージの小袋に組み込まれる。
【０００７】
さらに、乾燥材料の小袋は比較的すぐに大気中の水分で飽和され、従ってその有効性が低減されるかまたはなくされ得る。そのため、この場合は感湿性の製品が水分により損傷される可能性がより高い。
【０００８】
その上、小袋内に含まれる乾燥材料は通常粉末または顆粒形態であり、小袋から漏れたり、こぼれたりすることにより、パッケージ内に含まれる製品を汚染することがある。例えば、乾燥材料が食品、医薬品または栄養補助食品あるいは医療器具と接触すると、食品、医薬品または栄養補助食品あるいは医療器具は乾燥材料で汚染され、食品を消費する個人または医療器具を使用する個人の健康に被害を与え得る。さらに、こぼれたあるいは壊れた乾燥剤小袋の内容物は、薬剤溶出ステント（ＤＥＳ）などの医療器具の効力に対して有害な効果を生じるであろう。
【０００９】
さらに、乾燥材料はパッケージ内の水分含有量を低減することが一般に知られているが、典型的な乾燥材料は、材料の細孔スペースで水分子と結合するモレキュラーシーブなどの「物理的」乾燥材料である。通常、物理的乾燥材料は全ての湿度レベルで水を吸収するが、物理的乾燥材料の隙間が充満されたら水を吸収しなくなるであろう。そのため、物理的乾燥材料は高い湿度レベルでは無効であり得る。
【００１０】
さらなるタイプの乾燥材料は、塩などの水和物形成剤でよい。乾燥材料として用いることができる一般的な塩は、硫酸マグネシウム、二塩基性リン酸ナトリウム、塩化アンモニウム、炭酸カリウム、二硫酸カリウムアルミニウム、塩化マグネシウム、硫酸二アンモニウム、硝酸ナトリウム、塩化カルシウム、および硫酸カルシウムであるが、多くの他の塩も同様に知られている。通常、乾燥容量は、パッケージ内の相対湿度によって大きく影響される。一般に、相対湿度が第１の水和物が形成される値に到達するまでは、水和物形成剤によって水は吸収されない。例えば、塩化カルシウムの場合、第１の水和物は約２パーセント未満の相対湿度（ＲＨ）で生じる。その後、第１の水和物が塩によって完全に形成されるまで、水は水和物形成剤によって吸収される。相対湿度が、第２の水和物が形成される第２のレベルに到達するまでは、塩によってさらなる水は吸収されない。この工程は、薬剤が形成するだけの水和物によって継続され、その時点で物質は溶解し始め、飽和溶液が形成される。次に飽和溶液は水を吸収し続けるであろう。
【００１１】
これらの塩は、パッケージのヘッドスペース内に含まれ得る多量の気体から水分子を除去する際には有効であり得るが、塩は塩内で水分子と結合するだけなので、水分子は容易に逃げてパッケージ内に戻ることができる。これはブリージング（ｂｒｅａｔｈｉｎｇ）として知られており、パッケージ内部で潮解（水滴および液化）を起こし得る。通常これは、塩が飽和される場合、パッケージの温度が上昇する場合、あるいはパッケージの圧力が低下する場合に発生し、パッケージの出荷または貯蔵中に起こり得る。
【００１２】
さらに、塩はパッケージ内の水分レベルを、パッケージ内に含まれ得る感湿性の製品を保護するために必要なレベルまで低下させることができない。通常、塩は異なる水和物レベルを有するので、水和物のレベルが変わるまで湿度レベルは低下することなく特定のレベルのままであり得る。
【００１３】
しかしながら、これらの塩は、パッケージのヘッドスペース内の特定の湿度レベルを保持するために用いることができる。例えば、特定の製品は、パッケージのヘッドスペース内で特定のレベルの水分または湿度が保持される必要があることがある。製品のためのヘッドスペース湿度の調節は、適切な水和物形成剤を組み込むことによって操作することができる。
【００１４】
一般的な塩（ＮａＣｌ）または臭化カリウム（ＫＢｒ）などの水和物を形成しない乾燥材料を使用することもできる。例えば、一般的な塩は、約７５パーセント未満の相対湿度では水を吸収しないであろう。相対湿度が７５パーセントに達すると、飽和溶液が形成されて水を吸収し続ける。
【００１５】
本発明はパッケージ内の水分レベルを極めて低いレベルに保持できるのでより好ましい化学的乾燥技術を用いることができる。化学的乾燥材料は水分子と化学的に反応して新しい生成物を形成し、水分子は新しい生成物に化学的に組み込まれる。例えば、酸化カルシウムは、以下の反応：
[化１]
ＣａＯ＋Ｈ２Ｏ→Ｃａ（ＯＨ）２
で水と結合する。
【００１６】
上記の反応は逆行させるために非常に高エネルギーレベルを必要とするので、事実上不可逆的である。化学的乾燥材料は通常全ての湿度レベルで水を吸収し、高い相対湿度レベルにおいて水を吸収し続けるであろう。そのため、これらの化学的乾燥材料は製品の最大乾燥を保持するために所望されることが多い、パッケージヘッドスペース内の水分レベルをゼロまたはほぼゼロまで低下させることができる。
【００１７】
本発明の利益を享受し得る感湿性の製品の一例は、診断テストストリップなどの医療診断検査装置である。医療診断テストストリップは、通常、血液または尿などの生体液中の特定の化合物の存在を検査するために使用される。例えば、診断テストストリップは、麻薬または他の物質の存在を検出することができる。
【００１８】
診断テストストリップは通常生体液サンプル中に浸漬され、もし個人が生体液サンプル中に麻薬の痕跡を有すれば、診断テストストリップは色が変化して、麻薬の存在を示すことができる。
【００１９】
さらに、診断テストストリップは、生体液中に存在し得る天然に存在する化合物の特定のレベルを検出するために有用であり得る。例えば、血液および／または尿中の高レベルのタンパク質は病状を示す。診断ストリップはタンパク質レベルについて検査するだけではなく、様々な疾患指標のレベルについて複数の他の指標を検査するためにも有用である。診断ストリップは、妊娠などの特定の生物学的状態を検出するために用いることもできる。
【００２０】
上記したもののような診断ストリップは、通常水分に対して極めて敏感であり、適切に機能するために大気条件から除去されなければならない。医療分野では、診断検査ストリップを用いて正確な示度を得ることは極めて重要である。不正確な示度は特定の病状の診断を困難にするか、あるいは特定の病状を医者に完全に誤診させるかもしれない。さらに、不正確な示度は、特に陽性の結果が誤った示度である場合、特定の麻薬についての検査結果が陽性であり得る個人を危険にさらし得る。そのため、診断ストリップはできる限り正確であることが何よりも重要である。
【００２１】
従って、診断テストストリップは通常大気条件を避けて密封される。例えば、診断テストストリップは通常、診断テストストリップに損傷を与え得る水分および酸素を通さない材料内に包まれるか、あるいは別の形で含まれる。通常、厚いプラスチックまたはガラスプラスチックパッケージ、瓶、バイアルまたは他の容器を使用して、使用前の診断テストストリップを収容する。さらに通常、乾燥材料の小袋が診断テストストリップの包装の中に組み込まれる。しかしながら、乾燥剤小袋を含むこれらのパッケージには、上記で詳述したような問題がある。
【００２２】
さらに、本発明の種々の態様の利益を享受し得る感湿性の製品の他の例は、丸薬、急速溶解性の錠剤などの錠剤などの医薬品および／または栄養補助食品、ならびに他の同様の医薬品または栄養補助食品であり、これらは、ボトル内に含まれるか、あるいは熱成形された個々のキャビティ内に個々に包装されるか、あるいは他の方法で包装材料シート内に配設され得る。例えば、丸薬、錠剤または他の医薬品または栄養補助食品は複合パッケージ内に含まれ、多数のキャビティを有する剛性または半剛性のベース構造体が、複数の丸薬、錠剤、あるいは他の医薬品または栄養補助食品を含むことができる。次に、フィルムまたは多層フィルム構造体シートが剛性または半剛性のベース構造体の上に蓋材（ｌｉｄｓｔｏｃｋ）として配設され、丸薬、錠剤あるいは他の医薬品または栄養補助食品の到達系を含むセルを密封することができる。あるいは、医薬品または栄養補助食品の丸薬または錠剤のための個々のキャビティは、１つまたは複数の医薬品または栄養補助食品の丸薬または錠剤の周囲で２枚の可撓性フィルムを一緒に完全にヒートシーリングすることによって形成されてもよい。
【００２３】
乾燥材料の利益を享受し得る一般的なパッケージまたは製品の他の例は、家庭用妊娠検査キットおよび医療機器などの他の医療キットである。さらに、他の製品としては、プリンタカートリッジ、回路基板、テレビ、ＤＶＤ、プリンタ、モデム、パーソナルコンピュータ、および電気通信機器などの電子部品のための静電遮蔽包装を含む。さらに、乾燥材料の利益を享受し得る他の包装は、チーズ、ピーナッツ、コーヒー、茶、クラッカー、スパイス、小麦粉、パンなどの食品のための包装である。さらに、包装内に組み込まれる乾燥材料の利益を享受し得る他の製品は、靴、ブーツ、フィルム製品およびカメラ、ならびに貨物船において通常見られる周囲湿度にさらされると損傷され得るマホガニーのような高価値の木材などの、船で出荷され得る製品である。
【発明の開示】
【発明が解決しようとする課題】
【００２４】
従って、大気の水分に敏感であり得る製品を保存するための包装において使用することができる高分子プラスチック包装が必要とされている。包装は、乾燥材料がフィルム内に直接組み込まれたフィルムを含むことができる。さらに、時間がたつと無効になり得るか、あるいは包装内に含まれる製品を汚染し得る小袋または乾燥剤ビーズを用いることなく、包装内の水分レベルを有効に調節するフィルムが必要とされる。さらに、小袋、ビーズまたは物理的乾燥剤に関する上記の付加的な欠点を克服するためのフィルム、使用方法および製造方法が必要とされる。
【課題を解決するための手段】
【００２５】
本発明の態様は、乾燥材料がフィルムの層内に組み込まれた多層プラスチック高分子可撓性包装フィルムに関する。より具体的には、本発明の態様は、薬剤溶出医療用ステントなどの水分の存在に敏感であり得る製品のためのパッケージとして用いられる、乾燥材料がフィルムの層内に組み込まれた高分子可撓性フィルムに関する。さらに、本発明の態様は、乾燥材料が内部に組み込まれた高分子フィルムを製造および使用する方法、ならびに高分子フィルムで構成されたパッケージ内に含まれる医療用ステントを包装、貯蔵する方法、および／またはその保存寿命および効力を増大する方法とに関する。
【００２６】
従って、本発明の態様の利点は、感湿性の製品を含み得るパッケージのための、乾燥材料が内部に組み込まれた高分子プラスチック包装フィルムを提供することである。これらの製品は、例えば、食料品、医療器具、医薬品および／または栄養補助食品、ならびに／あるいは水分の悪影響を受ける可能性のある他の製品であり得る。特に、ヘルスケアにおいて有用な医薬品および／または栄養補助食品は、医薬品または栄養補助食品の有用性を保持するために、フィルムの層内に乾燥材料が含まれたフィルムを用いて包装することができる。乾燥材料は、本発明のフィルムにより製造されたパッケージ内の水分レベルを調節するために用いられる。
【００２７】
さらに、本発明の態様の利点は、誤って小袋からパッケージ内に乾燥材料が放出された場合にパッケージ内に含まれる製品を汚染し得る、高コストで有効性がわずかの乾燥材料を小袋またはビーズに組み込む必要性をなくすことができる、乾燥材料が内部に組み込まれたフィルムを提供することである。その上、小袋またはビーズは通常コストがより高く、比較的見栄えがよくないであろう。さらに、本来なら製品のために使用され得るパッケージ内の場所をふさぐであろう。小袋またはビーズ内の乾燥材料が摂取されると、健康を害することになり得る。本発明によって、乾燥材料は、包装フィルム基材内の堅い固体状態の包装フィルム内に直接組み込まれる。
【００２８】
さらに、本発明の態様の利点は、乾燥材料がフィルムのシーラント層内に組み込まれた、および容易に押し出されるフィルムを提供することである。さらに、多くの異なるタイプの乾燥材料を用いることができ、それによって、パッケージ内の特定の相対湿度レベルが可能になる。
【００２９】
本発明の態様は、いくつかの実施形態においてアルミニウム箔などのより薄いバリア材料、従ってより安価なバリア材料の使用を可能にすることによって包装コストをさらに低減することができる。例えば、本発明のフィルムを用いて製造された多くの可撓性箔パッケージは、約５０％以上低減され得る厚さを有するバリア層を有することができる。水分は、２つのフィルム構造体が一緒にヒートシールされたところでフィルム構造体を通ってパッケージ内に進入することができる。本発明の態様は、シールの端部でパッケージに進入する水分をフィルムに吸収させることによって、製品内への水分の吸収を低減する。
【００３０】
さらに、本発明の態様の利点は、乾燥材料と、フィルム構造体が別のフィルム構造体にヒートシールされたときにフィルム構造体がその別のフィルム構造体から容易に剥離されるようにする剥離性シール材料とを有するシーラントフィルムを含むフィルム構造体、およびそれから製造されたパッケージを提供することである。これにより、感湿性の製品はパッケージ内に含まれ、容易に開放できるが水分から保護されることが可能になる。さらに、本明細書において記載される材料の特定の実施形態の態様は、感湿性の製品がＥＴＯ（エチレンオキシドガス）殺菌に耐える能力を付加することができる。ＥＴＯ殺菌は、相当な期間（例えば２４時間）、医療器具を真空、高湿度レベル（例えば、約９０％の相対湿度）、および高温（例えば、約１２０°Ｆ）にさらすことを必要とし、これは、乾燥剤の通常の動作パラメータとは反対であり得る。特定の実施形態の態様は、これらの過酷な条件に耐え、残存する水分捕捉能力および医療器具の保護能力をまだ保持するための手段を提供することができる。特定の実施形態の態様は、遅延効果を作り出して水分捕捉剤の活性化を延期するバリア材料層を含む多層乾燥剤パッケージを用いることができる。特定の実施形態の態様は、ＥＴＯ殺菌サイクルの後にパッケージ層内で利用可能な乾燥剤を提供することができる。これにより、水分捕捉性が存在し続けることが可能になり、そのため、現在ＥＴＯ殺菌の後にパッケージ上に残った過剰な水分により損傷され得る、薬剤溶出ステントなどの現在の医療器具の保存寿命を延長するのに役立つ。
【００３１】
本発明のさらなる特徴および利点は、本発明の好ましい実施形態の詳細な説明および図面に記載されており、その記載から明らかであろう。
【発明を実施するための最良の形態】
【００３２】
本発明は、フィルム、フィルム構造体、フィルムシステム、パッケージ、ならびに本発明のフィルム、フィルム構造体、フィルムシステムおよびパッケージの使用および／または製造方法に関する。特に、フィルムは、一体化された要素としてフィルムのうちの１つまたは複数の中に組み込まれた乾燥材料を含むことができる。より具体的には、乾燥材料は、フィルム構造体のフィルム層のうちの１つまたは複数の中に含まれ得る。例えば、乾燥剤は、フィルム構造体のヒートシーラント層内に含まれ得る。さらなる例としては、乾燥剤はフィルム構造体の内部の層内に含まれて、医薬品に直接隣接しない。フィルム構造体は、感湿性の製品のためのフィルムシステムまたはブリスターパッケージなどのパッケージを製造するために用いられてもよく、前記フィルムシステムまたはパッケージは、第２のフィルム構造体と直接接触する第１のフィルム構造体を有し、前記フィルム構造体は、フィルムシステムまたはパッケージの縁部のまわりで一緒にヒートシールされ、製品はその中に含まれる。本発明のフィルムまたはフィルム構造体から製造されたパッケージ内には多くのタイプの感湿性の製品が含まれ得るが、それから製造されたパッケージ／フィルムシステムは、診断テストストリップ、医療キット、機器、ならびに医薬品および／または栄養補助食品の包装、あるいは薬剤溶出および／または医療用外科ステントを包装するために特に有用である。
【００３３】
包装され得る１つのこのような製品は薬剤溶出ステントである。ステントは、血流を助けるために通常使用される医療器具である。一実施形態では、医療用ステントは、動脈の崩壊を防止するために通常心血管系に挿入された管状金属スカフォールドでよい。ステントは、血管形成バルーン拡張手順に起因する動脈の弱化の問題に対する解決策であり得る。
【００３４】
血管形成術を受けた冠状動脈の約３０％に影響を与える問題は再狭窄であり、これは、動脈が再び閉塞する過程である。本発明の一実施形態では、裸の金属ステントが使用される。裸の金属心血管ステントは弱化した動脈を広げておくことができるが、再狭窄の防止において完全な有効性に欠ける。またステントの存在は、必要とされる部位における薬物または薬剤の直接導入も可能にする。適切な再狭窄の薬剤はステント上にコーティングすることができ、薬剤は、持続放出能力のためのポリマー層内に埋め込まれることが多い。この種のステントは薬剤溶出ステントとして知られており、その使用は、再狭窄の発生を約２０〜３０％から１０％未満にまで低下させた。２００３年および２００４年から２つの薬剤溶出ステントがＦＤＡによって米国での販売が認可されており、新しい薬剤溶出ステントの大規模な研究および検査が現在進行中である。さらに、外科用ステントは、例えば下顎のインプラントを定位置に導くために歯科手術中に使用することもできる。外科用ステントの使用は、歯科インプラント手術の精度を増大する。パクリタキセルおよびシロリムスまたは他の医薬品などのその他の医薬品も、薬剤溶出ステント上にコーティングすることができる。薬剤溶出ステントは、水分および酸素に極めて敏感であり得る。過剰な水分は、薬剤溶出ステントが体内に外科的に配置される前に、薬剤コーティングを早期に活性化し、その結果、挿入時に、ステント上の利用可能な薬剤コーティングの量の低下をもたらす。本明細書において記載される材料の特定の実施形態の態様は、パッケージ内に残存する水分のために、ＥＴＯ殺菌過程の前、その最中およびその後の加工中に薬剤溶出ステント上の薬剤コーティングが劣化するというこの問題に対する解決策を提供することができる。
【００３５】
ここで図面（同様の番号は同様の部品を示す）を参照すると、図１は、本発明のフィルム１を示す。フィルム１は、ポリオレフィン系材料などの高分子材料から製造することができる。好ましくは、フィルムは、超低密度ポリエチレン、低密度ポリエチレン、鎖状低密度ポリエチレン、中密度ポリエチレン、および高密度ポリエチレンからなる群から選択されるポリエチレンを含むことができ、チーグラー−ナッタ触媒またはシングルサイト触媒（メタロセン触媒など）などによるポリエチレンの既知の製造方法によって製造され得る。さらに、フィルムは、好ましくは、エチレンαオレフィンコポリマー、エチレン−アクリル酸メチルコポリマー、エチレン酢酸ビニルコポリマー、エチレンアクリル酸コポリマー、エチレンメチルアクリル酸コポリマー、アイオノマー（Ｓｕｒｌｙｎ）、および他の同様のポリマーなどのエチレンコポリマーを含み得る。さらに、フィルムは、ポリプロピレンホモポリマーまたはコポリマーを単独で、あるいは上記のようなポリエチレンまたはポリエチレンコポリマーと混合して含み得る。さらに、フィルムは、特定の特性を有する高分子材料のために無水マレイン酸または他の同様の重合調整剤などによって修飾された修飾高分子材料を含み得る。シーラント層として有用であり得る特定の材料としては、剥離シール（ｐｅｅｌｓｅａｌ）としてＤｕＰｏｎｔのＡＰＰＥＥＬ（登録商標）およびＢＹＮＥＬ（登録商標）またはポリブテンを含む。
【００３６】
フィルム１はさらに、フィルム状に製造することができる高分子樹脂と混合され得る任意の既知の乾燥材料などの、内部に混合された乾燥材料１０を含むことができる。特に、本発明のために有用であり得る乾燥材料としては、酸化カルシウム、酸化マグネシウム、酸化バリウム、酸化ストロンチウム、酸化アルミニウム、部分的に水和した酸化アルミニウム、硫酸マグネシウム、二塩基性リン酸ナトリウム、塩化アンモニウム、炭酸カリウム、二硫酸カリウムアルミニウム、塩化マグネシウム、硫酸二アンモニウム、硝酸ナトリウム、塩化カルシウム、硫酸カルシウム、塩化ナトリウム、臭化カリウム、モレキュラーシーブ、クレイ、または本発明のために有用な他の任意の乾燥材料を含むが、これらに限定されない。本発明のいくつかの実施形態では、酸化カルシウム、酸化マグネシウム、酸化バリウムおよび酸化ストロンチウムなどの化学的乾燥材料が好ましい。
【００３７】
化学的乾燥材料は化学反応によって結晶性生成物内で水分子と不可逆的に結合するので、いくつかの実施形態では化学的乾燥材料が好ましい。通常、より高い温度またはより低い圧力において水分子はパッケージ内に放出され得ない。さらに、化学的乾燥材料は、フィルム１で製造されたパッケージのヘッドスペースから湿度をより有効に除去することができる。
【００３８】
また水和物形成塩が使用されてもよく、フィルム１で製造されたパッケージのヘッドスペース内の一定の相対湿度レベルを有効に保持することができる。例えば、硫酸マグネシウムはポリエチレンまたは別の高分子材料と混合されて、前記パッケージ内部の相対湿度レベルを約３５％に保持できるパッケージを形成することができる。しかしながら、ポリマー材料内の硫酸マグネシウムの水和のレベルまたは状態によって、他の湿度レベルが保持されることもある。
【００３９】
本発明のために有用である好ましい化学的乾燥材料は酸化カルシウムである。別の好ましい化学的乾燥材料は、化学反応によって不可逆的に水酸化バリウムを形成する酸化バリウムである。その上、水酸化バリウムは種々の湿度レベルにおいて８個の水分子と配位構造を形成できるため、水酸化バリウムは水和物形成乾燥材料として用いることができるので、水酸化バリウムはさらに乾燥材料として用いることができる。
【００４０】
乾燥材料は、実施形態において、約１重量パーセント〜約９０重量パーセントの間のレベルでフィルム１内に組み込むことができる。一実施形態において、乾燥材料は、約２０重量パーセント〜約６０重量パーセントの間のレベルでフィルム１内に組み込むことができる。別の実施形態では、乾燥材料は、約１０重量パーセント〜約４０重量パーセントの間のレベルでフィルム１内に組み込むことができる。さらに別の実施形態では、乾燥材料は、約２０重量パーセント〜約４０重量パーセントの間のレベルでフィルム１内に組み込むことができる。さらなる実施形態では、乾燥材料は、約３０重量パーセントのレベルでフィルム１内に組み込むことができる。
【００４１】
一実施形態において、フィルム１は、ポリマーおよび乾燥材料の多量のマスターバッチを含むことができる。例えば、マスターバッチは、好ましくは、酸化カルシウムが混合されたポリエチレンを含むことができる。特に、マスターバッチは、約５０重量パーセントのポリエチレンおよび約５０重量パーセントの酸化カルシウムを含むことができる。マスターバッチはさらに、約６０重量パーセントのマスターバッチおよび４０重量パーセントの低密度ポリエチレンの比率で、低密度ポリエチレンなどの別の高分子材料に混合することができる。従って、フィルム１は、一実施形態において、フィルム１内に約３０重量パーセントの含有量で乾燥材料を有することができる。さらなる実施形態において、マスターバッチは、修飾エチレン酢酸ビニルコポリマーまたは修飾エチレンアクリル酸メチルコポリマー、例えばＤｕＰｏｎｔのＡＰＰＥＥＬ（登録商標）またはポリブテン樹脂などと混合することができ、剥離性シールの特徴を有するシーラントフィルム構造体を提供することができる。
【００４２】
フィルム１は単一の独立した層として示されているが、フィルム１は、他のフィルム層との共押出、押出または共押出コーティング、接着積層、押出積層または多層フィルム構造体の任意の他の製造方法などによって多層構造体内に組み込まれてもよいことに注意すべきである。さらに、本明細書において言及される他のフィルムおよび層は単一の独立した層であってもよいし、あるいは他のフィルム層との共押出、押出または共押出コーティング、接着積層、押出積層または多層フィルム構造体の任意の他の製造方法などによって多層構造体内に組み込まれてもよい。共押出は水分捕捉層内の乾燥剤を保護するためのバリア層を追加できるようにするので、薬剤溶出ステントの包装には共押出が好ましい。バリア層の組み込みは、独立した層に接着剤または押出コーティング層を追加することによって達成され得る。本発明の一態様は、過剰の水分にさらされることから薬剤溶出ステントを保護するために、水分捕捉乾燥剤層が効力を残してＥＴＯ殺菌サイクルに耐えることを可能にするバリア層と組み合わせた水分捕捉乾燥剤の使用を必要とし得る。この水分からの保護によって、薬剤溶出ステントはより長い保存寿命を有することができ、ユーザーにとって価値がある。
【００４３】
図２は本発明の実施形態を示しており、フィルム１に関連して上記で詳述したように、本発明のフィルム構造体１００は乾燥材料が内部に組み込まれたフィルム層１１０を組み込んでいる。特に、フィルム層１１０は、上記のようなポリエチレンまたはポリプロピレンなどのポリオレフィン系材料を含むことができる。好ましくは、ポリオレフィン系材料はポリエチレンを含む。乾燥材料は、化学的乾燥材料、物理的乾燥材料、または水和物形成乾燥材料を含むことができるが、化学的乾燥材料が好ましい。
【００４４】
さらに、フィルム層１１０は約１ミル〜約１０ミルの間の厚さでよく、フィルム構造体１００で製造されたパッケージ内のシーラント層または製品接触層を形成することができる。一実施形態において、フィルム層１１０は、約１ミル〜５ミルの間の厚さでよい。別の実施形態では、フィルム層１１０は約１．５ミル〜約３．５ミルの間の厚さでよい。
【００４５】
フィルム層１１０、９２０、９３０はさらに、別のフィルム構造体またはそれ自体にヒートシールされるシーラント層として使用される際に剥離性シールを提供する要素を含むことができる。剥離性シールを可能にする樹脂混合物はＤｕＰｏｎｔのＡＰＰＥＥＬ（登録商標）であり、これは修飾エチレン酢酸ビニルコポリマーまたは修飾エチレンアクリル酸メチルコポリマーのいずれかであり、これらはそれぞれ、ポリ塩化ビニル（ＰＶＣ）などの他のフィルム層にヒートシールされたときに剥離性シールを提供するように設計される。あるいは、ポリブチレンなどの材料がシーラント樹脂と混合されてこのような樹脂で製造されたシーラント層が他のフィルム層にヒートシールされる際に「ポイゾンド・シール（ｐｏｉｓｏｎｅｄ  ｓｅａｌ）」を提供することができるシール−ポイゾニング（ｓｅａｌ−ｐｏｉｓｏｎｉｎｇ）要素が使用されてもよく、これは、適切なシーリング保護を提供することができるが、指の引き離し力（ｄｉｇｉｔａｌ  ｐｕｌｌ−ａｐａｒｔ  ｆｏｒｃｅ）を用いて容易に引き離すことができる。これは、薬剤溶出ステント包装の１つの好ましい方法である。さらに、酸化カルシウム（ＣａＯ）などの乾燥材料は、別のフィルム要素にヒートシールされたときにフィルム構造体が指の引き離し力を用いて比較的容易に引き離すことができるように、剥離性シール要素として使用することができる。
【００４６】
ＤｕＰｏｎｔのＡＰＰＥＥＬ（登録商標）などの剥離性シールを提供する材料は、フィルム層１１０、９２０、９３０の約２０〜約６０重量パーセントの間の重量パーセントでフィルム構造体中に存在することができる。一実施形態において、剥離性シール要素は、フィルム層１１０、９２０、９３０の約３０〜約５０重量パーセントの間でフィルム構造体中に存在することができる。別の実施形態では、剥離性シール要素は、フィルム層１１０、９２０、９３０の約４０重量パーセントでフィルム構造体中に存在することができる。剥離性シール要素は、ＰＶＣ、ポリエチレンテレフタレート（ＰＥＴ）、および超低密度ポリエチレン、低密度ポリエチレン、鎖状低密度ポリエチレン、中密度ポリエチレン、および高密度ポリエチレンからなる群から選択されるポリエチレンなどの別のシーラント層樹脂と混合されてもよい。さらに、ポリエチレンは、チーグラー−ナッタ触媒またはメタロセン触媒などのシングルサイト触媒などの、ポリエチレンの任意の既知の製造方法によって製造され得る。さらに、他のシーラント層樹脂は、エチレンコポリマー、例えば、エチレンα−オレフィンコポリマー、エチレン−アクリル酸メチルコポリマー、エチレン酢酸ビニルコポリマー、エチレンアクリル酸コポリマー、エチレンメチルアクリル酸コポリマー、アイオノマー（Ｓｕｒｌｙｎ）、および他の同様のポリマーなどを含むことができる。さらに、他のシーラント層樹脂は、ポリプロピレンホモポリマーまたはコポリマーを単独で、あるいは上記のようなポリエチレンまたはポリエチレンコポリマーと混合されて含むことができる。ポリブテンなどの剥離性シールを提供する材料は、フィルム層１１０、９２０、９３０の約３〜約３０重量パーセントの間の重量パーセントでフィルム構造体中に存在することができる。一実施形態において、剥離性シール要素は、フィルム層１１０、９２０、９３０の約１０〜約５０重量パーセントの間でフィルム構造体中に存在することができる。
【００４７】
あるいは、剥離性シール要素は、上記のようなヒートシーラント層中に存在しなくてもよく、乾燥材料を含むフィルム構造体にヒートシールされた第２のフィルム構造体のヒートシール可能な層中に存在してもよい。これは、剥離性フィルム要素が乾燥材料を含むフィルム構造体か、または乾燥材料を含むフィルム構造体がヒートシールされた第２のフィルム構造体のいずれかに存在することを可能にする。さらに、本発明の剥離性シール要素は、乾燥材料を含むフィルム構造体の第１の結合層または接着層内に含まれてもよいし、あるいは乾燥材料を含むフィルム構造体がヒートシールされた第２のフィルム構造体の結合層または接着層に含まれてもよい。従って、剥離性フィルム要素は任意の層または任意のフィルム構造体内に含まれ、乾燥材料を含むフィルム構造体は、フィルム構造体を引き離す前は水分からの保護を保持しながら指の引き離し力で第２のフィルム構造体から引き離されることを可能にすることに注意すべきである。
【００４８】
一実施形態において、本発明のフィルム構造体の残りのフィルム層は、シーラント層または製品接触層としてフィルム層１１０を有するパッケージを形成するために用いることができる任意の材料でよい。さらに、所望の特性を有するパッケージを形成するために必要とされ得るような層をいくらでもフィルム構造体１００、９００内に組み込むことができる。本発明のフィルム構造体の実施形態は、上記のようなヒートシーラント層１１０、９２０または９３０を含む。ヒートシーラント層１１０、９２０または９３０は、結合または接着層１１２、９２２または９３２によってバリア層１１４、９２４または９３４に接着され得る。さらに、フィルム構造体は、外側層とバリア層との間に配設された第２の結合または接着層によって前記バリア層に接着された外側層を含むことができる。最後に、本発明のフィルム構造体は、前記外側層と前記結合接着層との間に配設されたプライマー層または印刷層を含むことができる。
【００４９】
一実施形態において、結合または接着層は低密度ポリエチレン（ＬＤＰＥ）およびエチレンアクリル酸コポリマー（ＥＡＡ）の共押出物でよく、以下に説明されるように、前記ＬＤＰＥはシーラント層に隣接して配設され、ＥＡＡはバリア層に隣接して配設されるが、ヒートシーラント層をバリア層に接着させる他の高分子材料が用いられてもよい。一実施形態では、結合または接着層は非水系接着剤である。本発明のいくつかの実施形態では、非水系接着剤の使用は、パッケージ内のヘッドスペースの水または水分の量を減少させるのに役立つことができる。バリア層は、ポリ塩化ビニリデン−アクリル酸メチルコポリマー、ＨｏｎｅｙｗｅｌｌのＡＣＬＡＲ（登録商標）（高密度フルオロカーボンポリマー）、アルミニウム箔などの金属箔、シクロオレフィンコポリマー（ＣＯＣ）、ＣＯＣおよび高密度ポリエチレンの混合物、ナイロン、高密度ポリエチレン、配向ポリプロピレンおよび金属化配向ポリプロピレンなどのポリプロピレン、金属化ポリエステル、またはこれらの材料の混合物で製造することができる。一実施形態において、バリア層は、約７０〜９０重量％のＣＯＣおよび約１０〜３０重量％のＨＤＰＥでもよい。別の実施形態では、バリア層は、約８０重量％のＣＯＣおよび約２０重量％のＨＤＰＥであり得る。ＣＯＣおよびＨＤＰＥの混合物の他の割合を用いることもできる。バリア層は、フィルム構造体１００を通る水分子の透過を低減するために必要とされ得る任意の厚さでもよい。一実施形態において、バリア層がアルミニウム箔である場合には、バリア層は約０．３５ミルであり得る。他の実施形態において、バリア層は約７５ミクロン以下の厚さを有することができ、約５０ミクロン以下の厚さを有することができる。別の実施形態では、バリア層は７５ミクロンよりも大きい厚さを有することができ、１００ミクロン以上の厚さが含まれる。当然ながら、バリア層は、使用されるバリア材料に応じて、他の厚さであってもよい。結合または接着層は、ヒートシーラント層のポリオレフィン系材料を、バリア層として使用され得る金属箔へ結合するのに役立つことができる。
【００５０】
結合または接着層１１６はＬＤＰＥおよびＥＡＡの共押出物でよく、フィルム層１１２と同一でなくても類似であり得る。ここで、以下に説明されるように、ＥＡＡはバリア層１１４に隣接して配設され、ＬＤＰＥはフィルム層１１８またはフィルム層１２０に隣接して配設される。フィルム層１１８は、プライマー層および／または印刷層でもよい。フィルム層１１８が印刷インクまたは顔料層である場合、フィルム構造体１００上に印刷ラベルまたは他の印刷特徴を形成することができる。最後に、フィルム層１２０は外側酷使（ａｂｕｓｅ）層でもよく、ＨｏｎｅｙｗｅｌｌのＡＣＬＡＲ（登録商標）、ポリエチレンテレフタレート（ＰＥＴ）、配向ポリプロピレン（ＯＰＰ）、ポリエチレン、ナイロン、箔、金属化基材、または当業者には明白である任意の他の材料を含むことができる。任意で、シーラント層１１０に隣接して第２のシーラント層（図示せず）が配設されてもよく、シーラント層１１０内に含まれる乾燥材料から製品を保護することができる。任意の第２のシーラント層はフィルム構造体１００の製品接触層を形成することができ、約０．５ミル以下であり得る。しかしながら、第２のシーラント層は、乾燥材料との接触から製品を保護するのに役立つ任意の高分子材料でもよい。
【００５１】
上記のように、バリア層１１４、９２４、９３４は金属箔またはＨｏｎｅｙｗｅｌｌのＡＣＬＡＲ（登録商標）でよく、フィルムを通る水分の透過を低減するような任意の厚さ（単なる例として、２５ミクロン、５０ミクロン、１００ミクロン）でもよい。金属箔に存在するピンホールの数は、例えば、箔の厚さに反比例する。そのため、より厚い箔は、より少ないピンホールを有する傾向がある。しかしながら、本発明の乾燥材料がヒートシーラント層１１０、９２０、９３０内にある場合には、フィルム構造体１００、９００で製造されたパッケージにおいて、より薄い箔またはＡＣＬＡＲ（登録商標）を用いることができる。
【００５２】
金属箔またはＡＣＬＡＲ（登録商標）は、フィルム構造体を通る水分透過に対する有効なバリアを提供するために用いることができる。しかしながら、金属箔は比較的高価であり、加工するのが困難であり得る。そのため、乾燥剤シーラント層１１０は、比較的薄い金属箔を通過し得る水分の透過を低減するかまたはなくす際に有効である。従って、乾燥剤フィルムは、金属箔によって提供される本来のバリア保護に加えて、フィルム構造体１００で製造されたパッケージの内部空間に対して著しい保護を追加する。フィルム構造体がフィルム構造体内に乾燥剤シーラント層を組み込んでいる場合には、バリア層は比較的薄くてよく、それによってコストが削減される。さらに、ＣＯＣ／ＨＤＰＥ混合物などのバリア層は、乾燥剤フィルムが使用される場合に、より頻繁に使用され得る。
【００５３】
図３は、本発明の実施形態のフィルム構造体で製造されたパッケージ２００を説明する。特に、パッケージ２００は、上記で図２に関して説明されるようなフィルム構造体１００で製造される。特に、パッケージ２００は、パッケージ２００の周囲に形成されるヒートシール２０２によって一緒にヒートシールされた２つのフィルム構造体を含むことができる。あるいは、パッケージ２００は、折り畳まれてパッケージ２００の周囲でヒートシールされた単一のフィルム構造体を含んでもよい。パッケージ２００はさらに、製品２０６を含むための空間２０４を含むことができる。製品２０６は水分に敏感であり得るので、フィルム構造体内に含まれた乾燥材料は、空間２０４内の水分子の量を低減するかまたはなくす。パッケージ２００内に含まれる好ましい製品は、医療分野において有用な診断テストストリップまたはキットでよい。単一の診断テストストリップまたは機器がパッケージ２００内に含まれ得るので、開放されて診断テストストリップまたは機器が取り出された場合、パッケージ２００内には、水分に汚染される他のテストストリップまたは機器は存在しない。
【００５４】
図４は、本発明の実施形態におけるパッケージ２００の線ＩＶ−ＩＶに沿った断面を示す。断面は、ヒートシール２０２で一緒にヒートシールされた２つのフィルム構造体２１０、２１２を示す。２つのフィルム構造体は同じでよく、フィルム構造体１００に関して上記したものと同じフィルム層を含むことができる。特に、２つのフィルム構造体２１０、２１２は、複数の層：ポリオレフィン系材料および乾燥材料のシーラント層１１０と、例えば低密度ポリエチレンおよびエチレンアクリル酸コポリマーの混合物を含む結合または接着層１１２と、例えば箔、ＡＣＬＡＲ（登録商標）または金属化材料を含むバリア層１１４と、例えば低密度ポリエチレンおよびエチレンアクリル酸コポリマーの混合物を含む結合または接着層１１６と、印刷またはプライマー層１１８と、例えばＰＥＴを含む外側または酷使層１２０とを含むことができる。診断テストストリップまたは機器などの製品２０６は、空間２０４においてパッケージ２００内に含まれる。
【００５５】
箔はパッケージ２００のフィルム構造体２１０、２１２を通る水の透過を低減するかまたは有効になくすことができるが、フィルム構造体の縁部を通る水分の透過を完全になくすことはできない。例えば、図４は、線ＩＶ−ＩＶに沿ったパッケージ２００の断面を説明する。図示されるように、各フィルム構造体２１０および２１２の金属箔層１１４は、フィルム構造体２１０および２１２の一緒にヒートシールされた部分から外れている。そのため、水分子を空間２０４内へ透過させ得る、金属箔層１１４によって保護されない領域２１４が存在する。乾燥材料がヒートシーラント層１１０内に組み込まれていれば、乾燥材料は、水分がパッケージ２００の内部空間２０４に入るのを有効に妨害することができ、それによって、中に含まれる感湿性の製品が保護される。さらに、乾燥材料が、感湿性の製品または内部空間２０４と接触するヒートシーラント層内にあれば、乾燥材料は、内部空間２０４内に含まれ得る水分子を除去することができる。また乾燥材料は、感湿性の製品からさらに離れた層内にある場合も水分子を除去することができる。
【００５６】
図５は、本発明の代替実施形態のパッケージ３００を説明する。より具体的には、パッケージ３００は、感湿性の製品を含むための多数のキャビティ３０３が中に配設されたベース構造体３０２を含むことができる。さらに、ベース構造体３０２は、有効な水分バリアを提供する高分子材料によって形成することができる。例えば、材料は、優れた水蒸気バリア特性を有する高密度フルオロカーボンフィルムであるＡＣＬＡＲ（登録商標）で製造されたフィルム層３１０（図６に示される）を含むことができる。さらに、ベース構造体３０２は、感湿性の製品３０５を貯蔵あるいは含むためのキャビティ３０３を含む。キャビティ３０３は、好ましくは、熱成形法またはベース構造体３０２内にキャビティ３０３を形成するための任意の他の方法を用いてベース構造体３０２内に形成することができる。感湿性の製品３０５は、好ましくは、急速溶解性の錠剤または他の急速溶解性の医薬品などの医薬品または栄養補助食品であり得るが、任意の他の感湿性の製品も本発明によって考慮される。
【００５７】
ベース構造体３０２は、蓋材構造体３０４にヒートシールされ得る。蓋材構造体は、図２を参照して上記で説明したフィルム構造体に相当し得る。特に、蓋材構造体３０４のヒートシーラント層１１０は、ベース構造体３０２のヒートシーラント層の役割を果たすベース構造体３０２の形成層３１２にヒートシールされ得る。シーラント層１１０は、水分が縁部３２６に沿ってキャビティ３０３内に進入してその中に含まれる感湿性の製品に損傷を与えないように乾燥材料を含むことができる。さらにシーラント層１１０は、乾燥性の蓋材構造体３０４をベース構造体３０２にヒートシールすることによって形成されたシールが容易に剥離可能であるようにするための剥離性シール要素をさらに含むことができる。例えば、シーラント層１１０はポリブテン、ＤｕＰｏｎｔのＡＰＰＥＥＬ（登録商標）修飾高分子樹脂を含むことができ、指の引き離し力を用いてシーラント層１１０がベース構造体３０２の形成層３１２から引き離されるのを可能にする。あるいは、蓋材構造体３０４のヒートシーラント層１１０およびベース構造体３０２の形成層はいずれも乾燥材料を含むことができる。表面剥離機構としてのポリブテンは、１つの好ましい方法である。
【００５８】
図５および６に示されるようなパッケージは、シーラントフィルムがベース構造体から剥離された場合に、剥離性フィルムが感湿性の製品を含む１つのキャビティだけを露出させるように、穿孔３０６を有することができる。剥離性シーラントフィルム構造体がベース構造体から剥離される際、剥離性シーラントフィルム構造体は穿孔３０６で壊れ、それによって、他のキャビティ内に含まれる他の製品のバリア特性が保持される。あるいは、穿孔３０６は、パッケージ３００を穿孔３０６で壊すことによって個々のキャビティがそれぞれパッケージ内の残りのキャビティから除去されるように、パッケージ３００の全体に及ぶことができる。
【００５９】
あるいは、図５に示されるパッケージ３００は、図６を参照して上記で説明したような蓋材構造体３０４と、上記のベース構造体３０２と同様であり得るベース構造体とを有することができる。しかしながら、ベース構造体３０２はさらに、形成層に隣接して配設されたヒートシーラント層を含むことができる。ヒートシーラント層は、修飾ＥＶＡまたはＤｕＰｏｎｔのＡＰＰＥＥＬ（登録商標）またはＢＹＮＥＬ（登録商標）などの修飾ＥＭＡ、ＬＤＰＥ、ＥＶＡ、アイオノマー、シングルサイト触媒ポリエチレンなどを含むヒートシーラント材料を含むことができる。さらに、ベース構造体のヒートシーラント層は、例えば酸化カルシウムなどの乾燥シーラント材料を含むことができる。剥離性シーラント構造体３０４およびベース構造体のシーラント層１１０の両方に乾燥材料を有すると、水分がパッケージの縁部を通ってパッケージ内のキャビティに移動することがより困難になるであろう。さらに、ベース構造体のヒートシーラント層で使用される高分子材料によっては、ヒートシールが蓋材構造体３０４とベース構造体３０２との間に形成された場合、フィルムは図６に関して上記で説明したように剥離性でないこともある。この場合、パッケージが引き裂かれ、その中に配設されたキャビティ、そしてその中に含まれた感湿性の製品に接近できるようにする切り欠きまたは同様の特徴がパッケージ内に設けられてもよい。
【００６０】
さらなる実施形態では、いくつかのフィルムおよび／または層が組み合わせて使用されて、フィルムシステムの多数のフィルム構造体を形成することができる。フィルム構造体内に組み込むことができる１つのフィルム層は、乾燥剤を含む層である。乾燥剤層は、水分捕捉剤としての役割を果たすことができる化学的乾燥剤を含むことができる。化学的乾燥剤の例としては、酸化カルシウム、酸化マグネシウム、酸化バリウム、水酸化バリウム、酸化ストロンチウム、酸化アルミニウムまたは他の化学的乾燥剤を含む。化学的乾燥剤は高分子材料と結合されて、フィルムを形成することができる。使用可能な高分子材料は、ポリエチレン、鎖状低密度ポリエチレン、ＣＯＣおよび他の高分子材料を含む。一実施形態において、乾燥剤フィルム層は、約２０〜４０重量％の乾燥剤および約６０〜８０重量％のポリマーを含むことができる。別の実施形態では、乾燥剤層は、約１０〜４０重量％の乾燥剤および約６０〜９０重量％のポリマーを含むことができる。別の実施形態では、乾燥剤層は、約１０〜５０重量％の乾燥剤および約５０〜９０重量％のポリマーを含むことができる。水分を捕捉するために所望されるフィルムシステムの容量に応じて、多かれ少なかれ、フィルム構造体の乾燥剤層および他の層に乾燥剤を組み込むことができる。一実施形態では、乾燥剤フィルム層は、約４〜８ミルの厚さを有することができる。いくつかの実施形態では、乾燥剤フィルム層は、約５〜７ミルまたは約６ミルの厚さを有することができる。
【００６１】
一実施形態では、モレキュラーシーブ乾燥剤は、結晶性アルミノシリケートである。他の実施形態では、乾燥剤フィルム層内にモレキュラーシーブ乾燥剤を組み込むことができる。いくつかの実施形態では、モレキュラーシーブ乾燥剤は、約３、４または５オングストローム以下の細孔径を有することができる。モレキュラーシーブ乾燥剤は、多くの化学的乾燥剤よりも迅速に作用することができる。従って、モレキュラーシーブ乾燥剤は、比較的迅速に水または水分を吸収することができる。次に、モレキュラーシーブ乾燥剤は、水を保持するその容量に達し得る。一方、多くの化学的乾燥剤は、モレキュラーシーブ乾燥剤よりも大きい、水分または水を保持する容量を有する。多くの化学的乾燥剤は、水または水分の吸収においてモレキュラーシーブ乾燥剤よりもゆっくり作用する。しかしながら、多くの化学的乾燥剤は、モレキュラーシーブ乾燥剤よりも長い間水を吸収し続け、より多くの水分を吸収するであろう。
【００６２】
フィルム構造体は、製品接触層も含むことができる。製品接触層は、医薬品などの製品との接触が許容可能であると見なされている物質を含み得る。一実施形態では、製品接触層は、ポリ塩化ビニル（ＰＶＣ）を含むことができる。別の実施形態では、製品接触層は、ＣＯＣ、ＨＤＰＥまたはＣＯＣおよびＨＤＰＥの混合物を含むことができる。ＣＯＣおよびＨＤＰＥの混合物は、いくつかの実施形態では、約７０〜９０％のＣＯＣおよび約１０〜３０％のＨＤＰＥ、または約８０％のＣＯＣおよび約２０％のＨＤＰＥであり得る。製品接触層は、一実施形態では約６２ミクロン以下、別の実施形態では約５０ミクロン以下、そして他の実施形態では約１００ミクロン、２００ミクロンまたはそれ以上の厚さを有することができる。
【００６３】
フィルム構造体は、バリア層も含むことができる。バリア層は、フィルム構造体を通過することができる水分の量を制限するのに役立つことができる。いくつかの実施形態では、バリア層は、以下の物質：ポリ塩化ビニリデンアクリル酸メチルコポリマー、高密度フルオロカーボンポリマー、シクロオレフィンコポリマー、金属箔、ナイロン、高密度ポリエチレン、配向または成型ポリプロピレン、金属化配向ポリプロピレン、および／または金属化ポリエステルのうちの１つまたは複数を含むことができる。一実施形態では、バリア層の厚さは、約７５ミクロン以下である。別の実施形態では、バリア層は、約６２ミクロン以下の厚さを有する。さらなる実施形態では、バリア層は、約５０ミクロン以下の厚さを有する。別の実施形態では、バリア層は、約２５ミクロン以下の厚さを有する。さらなる実施形態では、特にバリアとして箔が使用される場合に、バリア層は１０ミクロン未満の厚さを有することができる。さらなる実施形態では、バリア層は、約１００または２００ミクロンまたはそれ以上の厚さを有することができる。バリア層の厚さは、全体的なフィルムシステムの目的および設計に依存するであろう。
【００６４】
第１のフィルム構造体は、バリア層、乾燥剤層および製品接触層を結合させて作製することができる。これらの層は、接着剤の使用によって結合させることができる。また層は、共押出することもできるし、あるいは当該技術分野で知られている他の方法で結合させることもできる。一実施形態では、接着剤は非水系接着剤でよい。接着剤は、一実施形態ではエチレンアクリル酸コポリマーであり得る。
【００６５】
一実施形態では、いくつかのフィルム層が一緒に積層される。接着剤は、乾燥剤フィルム層の片面に適用され得る。次に、接着剤および乾燥剤層を乾燥トンネルの中に通して、接着剤に含まれる溶媒の全てまたは大部分を蒸発させる。乾燥トンネルの後、接着剤を含む乾燥剤層は、ＰＶＣなどの高分子材料を含み得る製品接触層に接着させることができる。接着剤は、状況によっては接着層と呼ばれることもある。
【００６６】
一実施形態において、乾燥剤層および製品接触層を含むフィルム構造体は、製品接触層と反対側の乾燥剤層の面に配設された接着剤を有することができる。上記の接着剤と同様に、この接着剤は非水系接着剤であり得る。次にフィルム構造体は、乾燥トンネルを通過され得る。次に、乾燥剤層の接着剤を有する面はバリア層と接触して配置され、バリア層に接着され得る。上記の３つの層、製品接触層、乾燥剤層およびバリア層は、フィルム構造体を形成することができる。一実施形態では、製品接触層、乾燥剤層およびバリア層を結合する方法は連続法として行われる。
【００６７】
いくつかのフィルム構造体は、上記の方法に従って作製することができる。一実施形態では、製品接触層、乾燥剤層およびバリア層を含む第１のフィルム構造体は、さらなる加工を受ける。キャビティは、当該技術分野においてよく知られた方法によってフィルム構造体内に組み込まれる。キャビティは、医薬品または栄養補助食品などの製品のためのポケット、コンパートメント、貯蔵所、コンテナ、容器または他のホルダーを構成することができる。一実施形態において、キャビティは、医薬品のためのブリスターパックなどのパッケージの個々のホルダーを構成し得る。個々の医薬品は、いくつかの実施形態では、個々のキャビティのそれぞれに配置することができる。図５は、それぞれが医薬品３０５を保持する４つのキャビティ３０３を有するパッケージの一例を示す。一実施形態において、キャビティ内の医薬品は急速溶解性の錠剤であり得る。
【００６８】
一実施形態において、製品接触層、乾燥剤層およびバリア層を含み、キャビティを含むようにさらに加工されている第１のフィルム構造体は、製品接触層、乾燥剤層およびバリア層を含む第２のフィルム構造体（ヒートシーリングまたは他の接合方法によって）に接合され得る。この組み合わせは、パッケージと呼ぶことができる全体的なフィルムシステムをもたらす。
【００６９】
本発明の別の態様では、２つの乾燥剤が同じフィルム構造体中で使用され得る。一実施形態では、モレキュラーシーブ乾燥剤および化学的乾燥剤は、互いに併せて使用することができる。一実施形態では、モレキュラーシーブ乾燥剤フィルムが形成され、そして化学的乾燥剤フィルムが形成され得る。化学的乾燥剤フィルムは、化学的乾燥剤および高分子材料の両方を含むことができる。モレキュラーシーブ乾燥剤フィルムは、モレキュラーシーブ乾燥剤および分子材料の両方を含むことができる。両方の乾燥剤フィルムのための高分子材料は、ポリエチレンまたは鎖状低密度ポリエチレンまたは他の適切なポリマーであり得る。これらの２枚の乾燥剤フィルムは、接着、共押出、積層、ヒートシーリングまたは他の方法によってフィルム構造体に接合され得る。接着は、非水系接着剤の使用によって得ることができる。
【００７０】
化学的乾燥剤フィルムおよびモレキュラーシーブ乾燥剤フィルムの両方を含むフィルム構造体は、単一乾燥剤フィルム層について本明細書で説明したものと同様の方法で使用することができる。デュアル乾燥剤フィルム構造体は単一乾燥剤フィルム層（層９２４または層９３４など）の代わりに使用することができるし、あるいは単一乾燥剤層に加えて使用することもできる。フィルム構造体、フィルムおよび多層フィルムという用語は同義的に使用されることが多く、本明細書において必要に応じて同義であると考えられるべきである。
【００７１】
本発明の別の態様では、単一のフィルムはいくつかの異なるタイプの乾燥剤を組み込むことができる。一実施形態では、フィルムは、化学的乾燥剤およびモレキュラーシーブ乾燥剤を組み込むことができる。一実施形態において、フィルムは、約５〜３５重量％の化学的乾燥剤、約５〜３５重量％のモレキュラーシーブ乾燥剤および約３０〜９０重量％のポリエチレン、鎖状低密度ポリエチレン、ＣＯＣまたは他の高分子材料などの高分子材料を含むことができる。
【００７２】
本発明の一態様では、後で加工するために乾燥剤を含む、１つまたは複数の層またはフィルム構造体を貯蔵することが所望され得る。場合によっては、乾燥剤フィルムは、製品接触層およびバリア層の付加のために１つの加工場所から別の場所に送られてもよい。場合によっては、乾燥剤層、バリア層および製品接触層を含む構造体などのフィルム構造体は、更なる加工のために遠隔地へ出荷され得る。このようなさらなる加工は、キャビティの形成、医薬品の挿入、および２つのフィルム構造体を一緒にヒートシールして、フィルムシステム／パッケージを形成することを含み得る。乾燥剤を含むフィルム層またはフィルム構造体は、箔または他のバリア層などのバリア層内に包んで貯蔵することができる。バリア層によるラッピングは、乾燥剤含有フィルムまたはフィルム構造体のまわりにバリアを完全に設けることができ、それによって水または水分の乾燥剤内への通過が大幅に阻害される。一実施形態において、フィルム層またはフィルム構造体は、乾燥剤の水分捕捉容量の大きな損失なしに６ヶ月まで貯蔵することができる。他の実施形態では、フィルム層またはフィルム構造体は、１２ヶ月まで、１８ヶ月まで、またはそれ以上貯蔵することができる。
【００７３】
代替パッケージにおいて、蓋材構造体３０４は、ヒートシーラント層内に配設された乾燥材料を有さなくてもよい。乾燥材料は、ベース構造体３０２のヒートシーラント層内だけに含まれ得る。例えば、ベース構造体は、ＡＣＬＡＲ（登録商標）の層と、ＡＣＬＡＲ（登録商標）の層に隣接して配設されたＰＶＣの形成層とを含むことができる。ＰＶＣの形成層に隣接して配設されるのは、ヒートシーラント層のために有用な上記のような高分子材料と混合されたある量の乾燥材料を含むヒートシーラント層でよい。
【００７４】
ベース構造体は、ＡＣＬＡＲ（登録商標）層の片面または両面に形成層を有することができる。さらに、ヒートシーラント層がベース構造体内に組み込まれる場合には、ヒートシーラント層は、ＡＣＬＡＲ（登録商標）層に隣接して直接配設されてもよいし、または上記のように形成層に隣接して配設されてもよい。またさらに、乾燥剤シーラント層は、ＰＶＣの層に隣接して配設され得るＡＣＬＡＲ（登録商標）の層に隣接して配設され得るＡＰＰＥＥＬ（登録商標）の押出コーティング層に隣接して提供されてもよい。
【００７５】
図７は本発明の代替パッケージ３５０を説明しており、ベース構造体３０２は用いられないが、パッケージは、一緒にヒートシールされてパッケージ３５０を形成する同一の乾燥剤シーラントフィルム構造体によって形成される。製品はさらに、感湿性の製品のまわりに完全に形成された乾燥剤シーラントフィルムによって、製品が個々のキャビティ３５３内の定位置に保持されるように真空パックされてもよい。これは、パッケージ内に束縛されずに置かれると壊れるであろう脆性または他の容易に損傷される製品３５５のために特に有用であり得る。さらに、穿孔３５６は、個々のキャビティが他のキャビティから分離されるように、パッケージ３５０内に含まれてもよい。
【００７６】
図８は、図７に示されるパッケージの線ＶＩＩＩ−ＶＩＩＩに沿った断面を説明する。図示されるように、パッケージは２つの同一の乾燥剤シーラントフィルム構造体３５２、３５４からなり、これらは互いに対面した関係で配置され、ヒートシールされて、製品３５５をこれらの間に含むためのキャビティ３５３を形成する。ヒートシール３５８は、各製品が個々のキャビティ内に含まれるように、製品３５５のまわりに提供される。上記のように、パッケージ３５０は、シーラントフィルム構造体が製品３５５のまわりに密接するように真空パックされてもよい。あるいは、製品は、図５および６に記載されるパッケージと同様に、パッケージの底部に配設されたシーラントフィルム構造体によって形成されるキャビティ内に緩く含まれてもよい。
【００７７】
図９は、本発明の態様を組み込んだパッケージ９００（フィルムシステムとも呼ばれる）の断面を説明する。パッケージ９００は、互いにヒートシールされて製品３５５を中に含むキャビティ３５３を形成する２つのフィルム構造体９０２および９０４を組み込んでいる。ヒートシール９１０は、個々のキャビティ３５３内に含まれる各製品３５５のまわりに設けられる。第１のフィルム構造体９０２は、製品接触層９２０、接着剤９２２、乾燥剤層９２４、接着剤９２６およびバリア層９２８を含む。第２のフィルム構造体９０４は、製品接触層９３０、接着剤９３２、乾燥剤層９３４、接着剤９３６およびバリア層９３８を含む。穿孔９４０は、個々のキャビティが他のキャビティから分離されるようにパッケージ９００内に含まれ得る。穿孔はパッケージ内の各層を通って延在することもできるし、あるいはパッケージ内の層のいくつかだけを通って延在することもできる。図９における寸法は、必ずしも一定の縮尺で描かれていない。さらに、配置は変更することができる。例えば、バリア９２８の外側表面は平坦でもよく、バリア９３８の外側表面も平坦でもよい。
【００７８】
各シーラントフィルム構造体３５２、３５４は、乾燥剤シーラント層１１０、第１の結合または接着層１１２、バリア層１１４、第２の結合または接着層１１６、任意の印刷またはプライマー層１１８および外側酷使層１２０を含むことができる。乾燥剤シーラント層１１０は、キャビティ３５３に含む感湿性製品３５５のために、パッケージ３５０の縁部に沿ってパッケージ３５０に進入しようとし得る水分からの保護を提供することができる。
【００７９】
さらに、フィルム構造体３５２、３５４または９０２、９０４は、指の引き離し力を用いて２つのフィルム構造体３５２、３５４または９０２、９０４を互いに剥離できるように、乾燥剤シーラント層１１０、または製品接触層９２０、９３０内に剥離性フィルム要素を有して製造されてもよい。あるいは、フィルム構造体３５２、３５４または９０２、９０４が引き裂かれて、その中に含まれる感湿性の製品が露出されるように、切り欠き３６８（図９には図示せず）がパッケージ３５０または９００内に設けられてもよい。あるいは、フィルム構造体は、切り欠き３６８がなくても引き裂かれるように設計することもできる。
【００８０】
フィルム構造体１００、３０４、３５２、３５４、９０２および９０４は、成型共押出、押出コーティングおよび／または押出積層、接着積層、インフレートフィルム共押出または単層押出、あるいは当業者に一般に知られている任意の他のフィルム製造方法によって製造されてもよい。一実施形態において、インフレートフィルムおよび成型フィルムの押出温度は、華氏約３００°〜５５０°であり得る。一実施形態において、乾燥剤ヒートシーラント層（フィルム構造体１００、３０４、３５２および３５４のため）または乾燥剤層（フィルム構造体９０２および９０４のため）は、乾燥材料を高分子樹脂内に配合し、インフレーション押出、成型押出、または押出積層により単層フィルムまたは多層フィルムに押出または共押出することによって製造され得る。フィルム構造体の残りは、単層フィルムまたは多層フィルムと一緒に押出または接着積層される。乾燥剤ヒートシーラント層（フィルム構造体１００、３０４、３５２および３５４ため）および乾燥剤層（フィルム構造体９０２および９０４ため）は、フィルム構造体のバリア層を含むフィルム構造体の残りに積層させることができる。
【００８１】
上の段落で記載されるように、本発明を用いて有効な可撓性または剛性パッケージを構成するためにいくつかの方法が存在する。これらの方法には以下のものが含まれるが、これらに限定されない。
【００８２】
１．  バリア材料へ押出積層される乾燥剤フィルムのインフレートフィルム単層押出または多層共押出。シーラントフィルムは、パッケージの蓋、底面またはその両方のいずれかとして用いることができる。この方法は、特定の実施形態において好ましいことがある。
【００８３】
２．  乾燥剤フィルムをバリア層へ結合させるために接着剤および／またはプライマーを用いてバリア材料へ接着積層される乾燥剤フィルムのインフレートフィルム単層押出または多層共押出。この方法で製造されたフィルムは、パッケージの蓋、底面またはその両方のいずれかとして用いることができる。
【００８４】
３．  バリア層へ押出積層される乾燥剤フィルムの成型フィルム単層押出または多層共押出。この方法で製造されたフィルムは、パッケージの蓋、底面またはその両方のいずれかとして用いることができる。
【００８５】
４．  乾燥剤フィルムをバリア層へ結合させるために接着剤および／またはプライマーを用いてバリア材料へ接着積層される乾燥剤フィルムの成型フィルム単層押出または多層共押出。この方法で製造されたフィルムは、パッケージの蓋、底面またはその両方のいずれかとして用いることができる。
【００８６】
５．  乾燥剤層および／または接着層がバリア層上に直接押出または共押出コーティングされる押出または共押出コーティング。この方法で製造されたフィルムは、パッケージの蓋、底面またはその両方のいずれかとして用いることができる。
【００８７】
当然ながら、当業者には明らかであるように、本発明のフィルム、フィルム構造体、フィルムシステムおよびパッケージの任意の他の製造方法が用いられてもよい。さらに、フィルム構造体のバリア層として内部に組み込まれたバリア材料を有するフィルム構造体が好ましいかもしれないが、当業者には明らかであるように、バリア材料またはバリア層を持たないフィルム構造体などの他のフィルム構造体が製造されてもよい。
【００８８】
さらに、本発明の代替実施形態では、乾燥材料はさらに、乾燥材料がその最大容量に達したかどうかを示す指標を提供するために用いられてもよい。その上、これはさらに、パッケージの完全性が損なわれたかどうかの表示を提供することができる。一般に、乾燥材料は、特に透明なフィルム内に組み込まれると、水が吸収されたときに濁ってくる。さらに、乾燥材料が水分を吸収すると、パッケージは重くなり、あまり透明でなくなり、より不透明になる。乾燥材料を含むフィルム構造体内に画像またはメッセージが提供されてもよい。画像またはメッセージがある程度まで覆い隠される、例えばパッケージの混濁のために画像またはメッセージがもはや見えなくなると、個人は乾燥材料がその最大容量に達したこと、あるいはその最大容量にもう少しで到達することを知ることができ、それによって、パッケージ、従って製品が比較的古いか、あるいはパッケージが損なわれて、水分がパッケージ内に進入したことが示される。あるいはパッケージは、色を形成または変化させて、それによって過剰な水分の存在を示すために、ウィンドウなどのパッケージの少なくとも一部を通して見える水分指標を含むことができる。一実施形態では、水分指標として塩化コバルトを使用することができる。
【００８９】
さらに、単一のフィルム構造体内でいくつかの乾燥剤フィルム層を使用することができる。一実施形態では、単一のフィルム構造体において、製品接触層、バリア層および接着剤などの他の層と一緒に、モレキュラーシーブ乾燥剤フィルム層および化学的乾燥剤フィルム層を使用することができる。
【００９０】
本発明の一態様は、湿度のある環境におけるフィルム製品の使用および加工を伴う。医薬品および／または栄養補助食品の包装などの特定の現在の包装作業は、クリーンルームにおいて低湿度条件下で行うことができる。場合によっては、いくつかの現在の包装過程における湿度は、約２０％の相対湿度（ＲＨ）またはそれよりも低いレベルに維持することができる。本発明の態様は、より高い湿度環境においても包装作業を行うことができるようにする。
【００９１】
本発明の一実施形態では、製品接触層、乾燥剤層およびバリア層を含むフィルム構造体は、キャビティをフィルム構造体内に組み込むように加工することができる。医薬品または栄養補助食品は、フィルム構造体のキャビティのうちの１つまたは複数の中に配置することができる。製品接触層、乾燥剤層およびバリア層を含む第２のフィルム構造体は、キャビティを含むフィルム構造体へ接着させることができる。第２のフィルム構造体は、ヒートシーリング、接着剤または他の接着方法によって接着させることができる。この接着ステップの後、完成したフィルムシステムは、ブリスターパッケージなどのパッケージと称される。医薬品または栄養補助食品の追加を含む、フィルム構造体をパッケージに形成する方法の各ステップは、周囲湿度で行うことができる。一実施形態では、上記で詳述した種々のステップは、約５０％よりも高いＲＨを有する環境下で実行することができる。別の実施形態では、種々のステップは、約７０％よりも高いＲＨを有する環境下で実行することができる。さらなる実施形態では、種々のステップは、約８０％よりも高いＲＨを有する環境下で実行することができる。また上記のステップは、一実施形態において、キャビティを含まないパッケージと共に実行することもできる。このようなパッケージは、図３〜４に示されるパッケージと同様であり得る。薬剤溶出ステントなどの製品は、上記のステップに従って、図３〜４に示される多層フィルムパッケージなどの多層フィルムパッケージ内に包装することができる。
【００９２】
フィルム内の乾燥剤のために、キャビティ内の相対湿度は、包装環境の相対湿度から迅速に低下するであろう。一実施形態において、キャビティ内の相対湿度は、包装過程が完了した直後または間もなくは約５０％よりも高いかもしれない。フィルム内の乾燥剤のために、キャビティ内の相対湿度は、包装過程が完了してから約３６時間後には、約２０％未満にまで低下し得る。本発明の別の態様では、相対湿度は、包装過程が完了してから３６時間後には、約１０％未満の相対湿度まで低下し得る。さらなる実施形態では、相対湿度の低下は、キャビティの初期相対湿度が約５０％よりも高い場合に起こるであろう。一実施形態において、キャビティの初期相対湿度は約７０％よりも高い、約８０％よりも高い、または約９０％よりも高いこともあり、キャビティの相対湿度は、一実施形態では３６時間後に約２０％未満、別の実施形態では３６時間後に約１０％未満であろう。キャビティ内の相対湿度は６ヶ月よりも長い期間（一実施形態において）、および１２ヶ月よりも長い期間（一実施形態において）、約２０％未満のレベル（一実施形態において）、または約１０％未満（別の実施形態において）に保持されるであろう。
【００９３】
キャビティ内のヘッドスペースの相対湿度を低く維持することによって、薬剤溶出ステント、医療器具、医薬品または栄養補助食品の保存寿命を増大することができる。上記の乾燥剤フィルムを含むパッケージ内の医薬品または栄養補助食品の保存寿命は、パッケージの完全性が損なわれない限り、約１年よりも長い（一実施形態において）、約２年よりも長い（別の実施形態において）、または約４年よりも長い（別の実施形態において）であろう。いくつかの薬剤溶出ステントの現在の保存寿命は約６０〜９０日に限定され、これは、薬剤溶出ステントに関連する高いコスト要因をもたらす経済的負担である。薬剤溶出ステントが本明細書に記載されるような乾燥剤パッケージ内に貯蔵される本発明の一態様は、一実施形態において、約６ヶ月よりも長い増大された保存寿命を提供する。他の実施形態では、乾燥包装内の薬剤溶出ステントの保存寿命は１年よりも長くなるであろう。さらなる実施形態では、保存寿命は２年よりも長い。
【００９４】
手術中に使用される全ての材料と同様に、ステントは殺菌されなければならない。ステントの最も一般的な殺菌方法はエチレンオキシド（ＥＴＯ）ガス殺菌である。何故なら、これは殺菌される材料に優しいが、微生物因子を殺すことができるからである。一実施形態では、ＥＴＯ殺菌は、約９０％（一実施形態において）の相対湿度、または少なくとも５０％の相対湿度（別の実施形態において）、またはさらなる実施形態では３０％の湿度の雰囲気中、一実施形態では少なくとも約１１０°Ｆ、別の実施形態では少なくとも約１１５°Ｆ、そしてさらなる実施形態では約１２５°Ｆの温度で、約５００〜１０００ｍｇ／Ｌの濃度のＥＴＯへの暴露を伴う。暴露は、一実施形態では１時間まで、そして他の実施形態では１０、１６または２４時間まで行うことができる。正確な条件は変化し得る。本発明の一態様では、ステントの殺菌の取り組みは、５０％よりも高い相対湿度および約１２５°Ｆの温度の雰囲気中で少なくとも１２時間、約２００〜５００ｍｇ／Ｌの間のＥＴＯ濃度で実行され得る。別の実施形態では、ステントの殺菌は、９０％よりも高い相対湿度、約１１５°Ｆ以上の温度の雰囲気中で少なくとも約１時間、少なくとも１４００ｍｇ／ＬのＥＴＯを用いて実施され得る。ＥＴＯの抗菌効果は温度の上昇に比例して増大し、殺菌時間は、ＥＴＯ濃度が上昇されるにつれて短くなる。
【００９５】
殺菌の終わりに、一実施形態では、ＥＴＯガスは、殺菌チャンバからポンプで排出される。感湿性の製品は、開放されるかあるいはＥＴＯガスがパッケージを出入りできるようにするＴｙｖｅｋ（登録商標）（ＤｕＰｏｎｔ）などの真空孔（ｖａｃｕｕｍ  ｖｅｎｔ）によって密封された多層フィルムパッケージ内にあり得る。吸引によってパッケージの内部から水分を全て除去することは事実上不可能である。パッケージは、殺菌チャンバから取り出されたらすぐに密封され（ヒートシーリングなどによって）、Ｔｙｖｅｋ（登録商標）真空孔は切除され得る。
【００９６】
ＥＴＯ殺菌の欠点は、感湿性の製品に湿度を導入することである。殺菌された薬剤溶出ステントの現在の保存寿命は、主にパッケージ内部の水分による薬剤の劣化のために、約２〜３ヶ月であり得る。この水分の原因は２つあり、第１はＥＴＯ殺菌の雰囲気であり、第２は密封されたステント包装を通って拡散する周囲の水分である。薬剤溶出ステントの保存寿命を延長するために、水分のこれらの原因に対処することができる。
【００９７】
本発明の一態様では、パッケージは、パッケージ内の感湿性の製品のＥＴＯガスによる殺菌の後に感湿性の製品を貯蔵するために使用される。パッケージは、実施形態において、本明細書で記載されるパッケージと同様であり得る。パッケージは、一実施形態において、図３および４に示されるパッケージと同様であり得る。パッケージは、第１の高分子製品接触層、第１の乾燥剤層、第２の乾燥剤層、第１のバリア層、および第１の積層層を含む多層フィルムを含むことができる。高分子製品接触層の厚さは、使用される特定のポリマーの浸透度に依存し得る。本明細書における多層フィルムによると、乾燥剤層はそれぞれ、押出可能なオレフィンと混合された酸化カルシウムまたはモレキュラーシーブなどの乾燥剤を含むことができる。有利に、一実施形態では、乾燥剤を消費し得る場合、殺菌工程の期間中に製品接触層を通って第１の乾燥剤層へ最低限の水分が拡散するかあるいは水分は拡散しないであろう。一方、一実施形態では、パッケージ内部の相対湿度を即座に低下させ、貯蔵している間の製品を劣化から保護するために、水分は、殺菌の後に製品接触層を通って拡散できるであろう。
【００９８】
本発明の一態様では、第２の乾燥剤層は、第１の乾燥剤層と例えば、箔などのバリア層との間に位置する。第２の乾燥剤層は、多層フィルムパッケージの外側から進入する水分を吸収することができる。第１の乾燥剤層が飽和された場合に、予備の乾燥剤としての役割を果たすこともできる。第１の乾燥剤層および第２の乾燥剤層は同じ乾燥材料を含んでもよいし、そうでなくてもよい。本発明の一態様では、第１および第２の乾燥剤層は、化学的乾燥剤を含む。本発明の別の態様では、乾燥剤層のうちの一方はモレキュラーシーブ乾燥剤を含み、他方は化学的乾燥剤を含む。
【００９９】
本発明の別の実施形態は、感湿性の薬剤溶出ステントと、それぞれが第１の高分子製品接触層、第１の乾燥剤層、第２の乾燥剤層、第１のバリア層、および第１の積層層を含む２枚の多層フィルムを含む乾燥剤パッケージと、を含む医療システムである。フィルムは、ヒートシーリングまたはパッケージを形成するための他の方法によって一緒に接合される。本発明の一態様では、乾燥剤パッケージは、複数の乾燥剤層、バリア層、および／または積層層を含む。任意の数の様々なタイプの層を含む能力と、層厚の幅広い選択とを組み合わせて、パッケージは種々の用途に合わせることができる。本発明の一実施形態では、乾燥剤パッケージは、１つの多層フィルムをポーチの一種に折り畳んで縁部を密封することによって形成され得る。これは、例えば図３〜４に示される（要素２０４は空間を指し、製品２０６はステントを指す）ように薬剤溶出ステントを含むための単一の空間を提供する。
【０１００】
本発明のさらなる態様は、ＥＴＯガス法によって薬剤溶出ステントを殺菌する方法である。薬剤溶出ステントは、製品接触層と、同じものを含んでもそうでなくてもよい乾燥材料を含む２つの乾燥剤層と、バリア層と、積層層とを含む、折り畳まれて密封された多層フィルムを含む多層乾燥剤フィルムパッケージ内にあり得る。一実施形態では、パッケージは、本明細書において記載されるような２枚の多層フィルムを含む。これらの２枚のフィルムは、一実施形態では、その周囲またはその近くで互いにヒートシールさせることができる。乾燥剤フィルムパッケージは、ＥＴＯガスがパッケージに出入りできるようにするＴｙｖｅｋ（登録商標）真空孔によって密封され得る。上記のように、薬剤溶出ステントのＥＴＯ殺菌は、ＥＴＯ濃度、相対湿度、温度、および暴露時間の変数を必要とする。各変数は選択される値の範囲にわたって使用可能であり、複数の潜在的に有効な殺菌条件をもたらす。殺菌の終わりに、ＥＴＯガスは、殺菌チャンバからポンプで排出される。パッケージは、殺菌チャンバから取り出されたらすぐに密封され、Ｔｙｖｅｋ（登録商標）真空孔は切除される。殺菌過程の完了時に密封パッケージ内に残存する湿度の量にかかわらず、殺菌の３６時間後のパッケージ空間内の相対湿度は、一実施形態では、約２０％よりも低くなるであろう。乾燥剤パッケージは密封されたままであるという条件で、本発明の一態様では、パッケージ空間内の相対湿度は、様々な実施形態において、少なくとも６日後、６ヶ月後、１年後、または２年後に約２０％よりも低く保持されるであろう。
【実施例】
【０１０１】
以下の実施例は、上記のような本発明の好ましい実施形態の実例であり、決して本発明を限定することは意味しない。
【０１０２】
実施例１
以下の表１は、上記に記載され、図２に関連して説明されたフィルム構造体１００のための好ましい材料およびゲージを説明する。
【０１０３】
【表１】
2009533182.tif 000002
【０１０４】
実施例２
以下の表２は、本発明の代替実施形態において、上記に記載され、図２に関連して説明されたフィルム構造体１００のための好ましい材料およびゲージを説明する。
【０１０５】
【表２】
2009533182.tif 000003
【０１０６】
実施例３
実施例３は、上記に記載され、図３に関連して説明されたパッケージ２００の好ましい実施形態である。パッケージは、上記および好ましくは実施例１および／または２に関連して記載されたフィルム構造体で製造され得る。特に、パッケージ２００は、診断テストストリップまたは機器のためのものであり得る。各パッケージは、長さ約５．２５インチおよび幅約２．２５インチでよい。パッケージの周囲に作られるヒートシールは、幅約０．２５インチである。ヒートシールを考慮に入れると、各パッケージは、約１６．６平方インチの全露出内部表面を有するであろう。
【０１０７】
実施例４〜６
以下の表３は、本発明の代替実施形態において、図５〜８に関連して上記で説明したようなフィルム構造体３０４、３５２または３５４を形成するために、単層フィルムとして押出されるかあるいは結合または接着層などの第２の層と共押出されて、次にバリア層、別の結合または接着層、任意的な印刷またはプライマー層、および酷使層などの他のフィルム層に積層されるシーラントフィルム層のための好ましいフィルム構造体およびゲージを説明する。シーラントフィルムのそれぞれはインフレーション押出法によって製造されるが、成型押出などの他の方法も利用可能である。
【０１０８】
【表３】
2009533182.tif 000004
【０１０９】
ブローン押出を用いてシーラントフィルムが製造された後、雰囲気中の水分による汚染を回避するためにフィルムは直ぐに水分バリア材料で包まれなければならない。
【０１１０】
実施例７
表４は本発明の実施形態を説明しており、実施例４のような上記のシーラントフィルム層は他のフィルム層に積層され、シーラントフィルム構造体を形成する。
【０１１１】
【表４】
2009533182.tif 000005
【０１１２】
３２０°Ｆ、５０ｐｓｉで１．０秒間作成したヒートシールで、剥離強度は３００グラムと測定された。
【０１１３】
実施例８
表５は本発明の実施形態を説明しており、実施例５の上記のシーラントフィルム層は他のフィルム層に積層され、シーラントフィルム構造体を形成する。
【０１１４】
【表５】
2009533182.tif 000006
【０１１５】
３２０°Ｆ、５０ｐｓｉで１．０秒間作成したヒートシールで、剥離強度は６００グラムと測定された。
【０１１６】
実施例９
表６は本発明の実施形態を説明しており、実施例６の上記のシーラントフィルム層は他のフィルム層に積層され、シーラントフィルム構造体を形成する。
【０１１７】
【表６】
2009533182.tif 000007
【０１１８】
３２０°Ｆ、５０ｐｓｉで１．０秒間作成したヒートシールで、剥離強度は９００グラムと測定された。
【０１１９】
実施例１０
実施例７〜９に関連して上記で記載したそれぞれのシーラントフィルム構造体は蓋材料として用いられ、感湿性の医薬品または栄養補助食品を含むための個々のキャビティを形成するために熱および／または圧力の適用により熱成形された代替のヒートシーラント層を有するＡＣＬＡＲ（登録商標）層および１つまたは複数のＰＶＣ層のベース構造体などの別のフィルム構造体にヒートシールされ得る。
【０１２０】
実施例１１
あるいは、実施例７〜９に関連して上記で記載したシーラントフィルム構造体のそれぞれは同一のフィルム構造体へヒートシールされて、医薬品または栄養補助食品などの感湿性の製品のための空間を内部に有するパッケージを提供することができる。
【０１２１】
実施例１２
表７は、実施例７〜９に関連して上記で記載したシーラントフィルム構造体へヒートシールされ得る代替のフィルム構造体を説明する。シーラントフィルム構造体は、ある量の乾燥材料を含むヒートシーラント層を有するベース構造体にヒートシールすることができる。
【０１２２】
【表７】
2009533182.tif 000008
【０１２３】
あるいは、ＰＶＣの形成層およびＡＣＬＡＲ（登録商標）のバリア層は交換されてもよい。さらに、ＡＰＰＥＥＬ（登録商標）の押出コーティング層は、内側ヒートシーラント層がフィルム構造体の残りの部分に接着積層されるように接着層で置換されてもよい。
【０１２４】
実施例１３
本発明の態様の別の実施例では、２つのフィルム構造体からフィルムシステムが形成される。第１のフィルム構造体は、約６２ミクロンの厚さを有するＰＶＣを含む製品接触層を有する。接着層は、製品接触層を乾燥剤層に結合する。乾燥剤層は、約３０重量％の酸化カルシウムおよび７０重量％のポリエチレン（ポリエチレンは、４部の標準ポリエチレンごとに約３部の低密度ポリエチレンを含む）を含む。乾燥剤層は、約１５０ミクロンの厚さを有する。接着層は、乾燥剤層をバリア層に結合する。バリア層は、約５０ミクロンの厚さのＡＣＬＡＲ（登録商標）を含む。製品接触層、乾燥剤層およびバリア層は、上記の方法に従って製造される。接着層中の接着剤はＥＡＡ／ＬＤＰＥ共押出物である。
【０１２５】
第２のフィルム構造体は、第１のフィルム構造体のものと同じ製品接触層および乾燥剤層を有する。第２のフィルム構造体のバリア層は箔である。箔は乾燥剤層へ接着結合され、次に製品接触層へ接着結合される。接着剤はＥＡＡ／ＬＤＰＥ共押出物である。
【０１２６】
第１のフィルム構造体は、急速溶解性錠剤の医薬品を含むキャビティを含む。第１のフィルム構造体は第２のフィルム構造体にヒートシールされて、パッケージを形成する。パッケージは、キャビティを個々のユニットに分離するのに役立つように構成された穿孔を含む。
【０１２７】
実施例１４
本発明の別の態様では、（１）第１のフィルム構造体の製品接触層が、約７５ミクロンの厚さを有するＣＯＣおよびＨＤＰＥの８０／２０重量パーセントの混合物であり、および（２）バリア層が、約７５ミクロンの厚さを有するＣＯＣおよびＨＤＰＥの８０／２０重量パーセントの混合物を含むことを除いて、実施例１３のパッケージと同様のパッケージが形成される。
【０１２８】
実施例１５
本発明の実施形態では、医療システムは、約９０％よりも高い相対湿度環境下で水分捕捉性ポーチ内に包装された薬剤溶出ステントを含む。ＴＡＸＵＳＴＭ（マサチューセッツ州ナティックのＢｏｓｔｏｎ  Ｓｃｉｅｎｔｉｆｉｃ）パクリタキセル溶出ステントは、折り畳まれて３辺に沿って密封された表８に記載される材料を含む２枚の多層フィルムを含む水分捕捉性ポーチに入れられる。ポーチは、図４に示されるパッケージ２００と同様に構想され得る。表８は、印刷層を除く各層に対応する参照番号を含む。剥離性ＨＤＰＥ層は製品接触層１１０である。
【０１２９】
パクリタキセル溶出ステントを水分捕捉性ポーチ内部に入れて最後の辺が密封され、最初は、ポーチ内部の相対湿度は一実施形態では少なくとも９０％であり得る。水分は剥離性ＨＤＰＥ層１１０を通って拡散し、第１の水分捕捉層１１２内のモレキュラーシーブ乾燥剤によって迅速に吸収される。ステントがポーチ内に密封されてから３６時間後、ポーチ内部のステント周囲の空気の相対湿度は、約２０％未満である。モレキュラーシーブが水分で飽和されると、予備層としての第２の水分捕捉層１１４内に酸化カルシウムが提供される。酸化カルシウムも、ポーチシールまたはポリエステル酷使層１２０、ＥＡＡ／ＬＤＰＥ接着層１１８、および箔バリア層１１６を通って周囲雰囲気から拡散される水分子と結合し得る。周囲条件で３ヶ月貯蔵した後、ポーチ内部の相対湿度は約２０％未満である。さらに、１年後および２年後、パクリタキセル溶出ステント周囲の空気の相対湿度は約２０％未満である。ステントは、水分に促進されるパクリタキセルの劣化を制限する環境下に保持され、その保存寿命が２年を超えるまで延長される。
【０１３０】
【表８】
2009533182.tif 000009
【０１３１】
実施例１６
本発明の実施形態は、表８に記載される実施例１５の水分捕捉性ポーチなどの多層フィルムパッケージ内の薬剤溶出ステントの殺菌を増大する方法である。この方法は、開放ポーチ内の薬剤溶出ステント、シロリムス溶出ＣＹＰＨＥＲＴＭステント（フロリダ州マイアミレイクスのＣｏｒｄｉｓ  Ｃｏｒｐｏｒａｔｉｏｎ）を、少なくとも約６０％の相対湿度の雰囲気中において約１２５°Ｆの温度で約１時間、少なくとも約５００ｍｇ／Ｌの濃度のＥＴＯに暴露することを含む。ＥＴＯガスは実質的に排出され、次に水分捕捉性ポーチは密封され、最初は、ポーチ内の薬剤溶出ステントのまわりに約６０％の雰囲気の相対湿度が提供される。水分は剥離性ＨＤＰＥ層１１０を通って拡散し、第１の水分捕捉層１１２内のモレキュラーシーブ乾燥剤によって迅速に吸収される。
【０１３２】
シロリムス溶出ステントがポーチ内に密封されてから３６時間後、ポーチ内部のステント周囲の空気の相対湿度は、約２０％未満である。モレキュラーシーブが水分で飽和されると、予備層としての第２の水分捕捉層１１４内に酸化カルシウムが提供される。酸化カルシウムも、ポーチシールを通って、またはポリエステル酷使層１２０、ＥＡＡ／ＬＤＰＥ接着層１１８、および箔バリア層１１６を通って周囲雰囲気から拡散される水分子と結合し得る。周囲条件で６ヶ月貯蔵した後、ポーチ内部の相対湿度は約２０％未満である。さらに、１８ヵ月後および３０ヵ月後、シロリムス溶出ステント周囲の空気の相対湿度は約２０％未満である。この方法は、湿潤環境下でのＥＴＯガスによるＣＹＰＨＥＲＴＭステントの殺菌の増大と、多層フィルムパッケージの水分捕捉特性による包装されたステントの保存寿命の延長との両方をもたらす。
【０１３３】
本明細書で記載される本発明の好ましい実施形態に対する種々の変形および変更が当業者には明らかであることは理解されるべきである。このような変形および変更は、本発明の趣旨および範囲から逸脱することなく、そしてそれに付随する利点を損なうことなく成され得る。従って、このような変形および変更は特許請求の範囲によって包含されることが意図される。
【図面の簡単な説明】
【０１３４】
【図１】本発明の実施形態において内部に組み込まれた乾燥材料を含むフィルムの断面を示す。
【図２】本発明の態様の別の実施形態において内部に組み込まれた乾燥材料を含むフィルム層を有するフィルム構造体の断面図を示す。
【図３】本発明の態様の代替の実施形態におけるフィルム構造体によって製造されたパッケージの斜視図を示す。
【図４】本発明の態様の代替の実施形態におけるパッケージの線ＩＶ−ＩＶに沿った断面図を示す。
【図５】本発明の態様の乾燥剤シーラントフィルムを含む代替のパッケージの斜視図を示す。
【図６】図５のパッケージの線ＶＩ−ＶＩに沿った断面図を示す。
【図７】本発明の態様の乾燥剤シーラントフィルムを含む代替のパッケージの斜視図を示す。
【図８】図７のパッケージの線ＶＩＩＩ−ＶＩＩＩに沿った断面図を示す。
【図９】乾燥剤フィルム層および追加の層を含む代替のパッケージの断面図を示す。
【図１】
2009533182.tif 000010
【図２】
2009533182.tif 000011
【図３】
2009533182.tif 000012
【図４】
2009533182.tif 000013
【図５】
2009533182.tif 000014
【図６】
2009533182.tif 000015
【図７】
2009533182.tif 000016
【図８】
2009533182.tif 000017
【図９】
2009533182.tif 000018
【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
第１のフィルム構造体および第２のフィルム構造体を含むパッケージであって、
前記第１のフィルム構造体が、
第１のバリア層、
第１の乾燥剤層、
第１の製品接触層、および
第１の非水系接着剤を含み、
前記第２のフィルム構造体が、
第２のバリア層、
第２の乾燥剤層、
第２の製品接触層、および
第２の非水系接着剤製品接触層を含み、
前記第１のバリア層が、ポリ塩化ビニリデンアクリル酸メチルコポリマー、高密度フルオロカーボンポリマー、シクロオレフィンコポリマー、金属箔、ナイロン、高密度ポリエチレン、配向ポリプロピレン、成型ポリプロピレン、金属化配向ポリプロピレン、および金属化ポリエステルからなる群から選択される１つまたは複数の材料を含み、
前記第１の乾燥剤層が化学的乾燥剤を含み、
前記第１の乾燥剤層および前記第２の乾燥剤層が合わせて、約３６時間未満の期間内に、前記パッケージの内部の相対湿度を約５０％よりも高い値から約２０％よりも低い値に変更する容量を有するパッケージ。
【請求項２】
前記第１の乾燥剤層が約２０〜４０重量％の乾燥剤および約６０〜８０重量％の高分子材料を含む、請求項１に記載のパッケージ。
【請求項３】
前記第２の乾燥剤層が約２０〜４０重量％の乾燥剤および約６０〜８０重量％の高分子材料を含む、請求項１または２に記載のパッケージ。
【請求項４】
前記第１のバリア層が約７５ミクロン以下の厚さを有する、請求項１〜３のいずれか一項に記載のパッケージ。
【請求項５】
前記第１の乾燥剤層がさらにモレキュラーシーブ乾燥剤を含む、請求項１〜４のいずれか一項に記載のパッケージ。
【請求項６】
前記第２の乾燥剤層が化学的乾燥剤およびモレキュラーシーブ乾燥剤を含む、請求項５に記載のパッケージ。
【請求項７】
前記製品接触層が、ポリ塩化ビニル、シクロオレフィンコポリマー、高密度ポリエチレン、またはシクロオレフィンコポリマーおよび高密度ポリエチレンとの混合物からなる群から選択される１つまたは複数の材料を含む、請求項１〜６のいずれか一項に記載のパッケージ。
【請求項８】
前記第１のフィルム構造体が前記第２のフィルム構造体に密封される、請求項１〜７のいずれか一項に記載のパッケージ。
【請求項９】
前記第１の乾燥剤層の前記化学的乾燥剤が、酸化カルシウム、酸化マグネシウム、酸化ストロンチウムおよび酸化アルミニウムからなる群から選択される１つまたは複数の材料を含む、請求項１〜８のいずれか一項に記載のパッケージ。
【請求項１０】
前記第１の乾燥剤層の前記モレキュラーシーブ乾燥剤が、約４オングストローム以下の細孔径を有する結晶性アルミノシリケートを含む、請求項５に記載のパッケージ。
【請求項１１】
前記パッケージが感湿性の薬剤溶出ステントを前記パッケージの内部に含む、請求項１〜１０のいずれか一項に記載のパッケージ。
【請求項１２】
前記第１の乾燥剤層および前記第２の乾燥剤層が合わせて、約３６時間未満の期間内に、前記パッケージの内部の相対湿度を約５０％よりも高い値から約１０％よりも低い値に変更する容量を有するパッケージ。
【手続補正２】
【補正対象書類名】明細書
【補正対象項目名】全文
【補正方法】変更
【補正の内容】
【発明の詳細な説明】
【技術分野】
【０００１】
関連出願の相互参照
本国際出願は、２００６年４月１１日に出願された米国特許出願第１１／４０１，６３３号の一部継続である２００６年８月１日に出願された米国特許一部継続出願第１１／４６１，６８０号に対する優先権を主張する。これらの出願は、その全体が本明細書中に援用される。
【０００２】
本発明の実施形態は、乾燥材料が内部に組み込まれたフィルムに関する。より具体的には、本発明の実施形態は、フィルム構造体のフィルム層内に乾燥材料を有するフィルム構造体に関し、前記フィルム構造体は、薬剤をコーティングした医療用ステントまたは器具などの水分の存在に敏感である製品のためのパッケージで利用される。さらに、本発明の実施形態は、乾燥材料が内部に組み込まれたフィルムの製造方法および使用方法に関する。
【背景技術】
【０００３】
一般に、製品に損傷を与え得る水分または酸素などの大気条件への製品の暴露を低減するためにプラスチック包装を用いることが知られている。例えば、食料品のための包装がよく知られており、水分および酸素は食料品を腐らせて食べられなくするか、あるいはそうでなくても望ましくないようにし得る。さらに、医療分野における多くの製品、例えば、医薬品、栄養補助食品、ならびに吸収性縫合糸、薬剤をコーティングした医療用ステントまたは他の医療器具などの器具も、大気中の水分に非常に敏感であり得る。
【０００４】
通常、感湿性の製品は、水分子に対して比較的不浸透性である熱可塑性材料に包まれ得る。特に、水分透過に対するバリアとして多くの高分子材料が用いられる。例えば、高密度ポリエチレン（ＨＤＰＥ）、またはポリ塩化ビニリデン−アクリル酸メチル（ＰＶｄＣ−ＭＡ）コポリマーのフィルムを用いて、フィルムを通る水分子の移動を制限することができる。配向ポリプロピレン、金属化配向ポリプロピレン、または金属化ポリエステルも水分バリア材料として有用であり得る。さらに金属箔は、金属箔層が内部に含まれる高分子包装を通る酸素および／または水分の透過を防止することが知られている。
【０００５】
これらの水分バリアポリマーはパッケージ内への水分の移動を制限するのに有用であり得るが、それでもいくらかの水分子はパッケージ内に進入して、その中に含まれる製品に悪影響を与えることがある。さらに、バリア材料が水分子のパッケージの透過を制限するのに有効な場合でも、パッケージの特定の特徴が水分子の透過を可能にすることもある。例えば、バリア材料がフィルム構造体の中心層に組み込まれ、そしてフィルム構造体が、中心層としてバリア材料を有する別のフィルム構造体に密封される場合、パッケージの縁部はバリア層によって保護されないことがある。これにより、ヒートシールされたパッケージの縁部に沿って水分がパッケージ内に進入することが可能になる。
【０００６】
パッケージ内で特に低いかまたは事実上存在しない水分レベルを保持するための１つの解決策は、乾燥材料の小袋をパッケージの内部空間に組み込んで、パッケージのヘッドスペースから水分を除去することである。小袋はパッケージの内部空間において非常に低い水分レベルを有効に保持することができるが、パッケージが開放されて製品が取り出された後に同じ一貫した水分レベルを保持するのは困難であり得る。例えば、感湿性の製品の一般的なパッケージは複数の製品を含み得る。パッケージ内に組み込まれた乾燥材料の小袋は、パッケージが開放されることにより最初の製品が取り出されるまで、パッケージの水分レベルが一定または最低限の水分レベルに保持されることを保証できるだけである。パッケージのシールが壊れると、残りの製品は即座に大気中の水分にさらされるであろう。パッケージが開放された後でも小袋はパッケージのヘッドスペースからいくらかの水分を除去し得るが、既に水分にさらされた残りの感湿性の製品は、既に損傷されているかもしれない。これは特に、小袋が使用されることが最も多い大量包装材料に当てはまるであろう。通常、乾燥材料は瓶の蓋または複合パッケージの小袋に組み込まれる。
【０００７】
さらに、乾燥材料の小袋は比較的すぐに大気中の水分で飽和され、従ってその有効性が低減されるかまたはなくされ得る。そのため、この場合は感湿性の製品が水分により損傷される可能性がより高い。
【０００８】
その上、小袋内に含まれる乾燥材料は通常粉末または顆粒形態であり、小袋から漏れたり、こぼれたりすることにより、パッケージ内に含まれる製品を汚染することがある。例えば、乾燥材料が食品、医薬品または栄養補助食品あるいは医療器具と接触すると、食品、医薬品または栄養補助食品あるいは医療器具は乾燥材料で汚染され、食品を消費する個人または医療器具を使用する個人の健康に被害を与え得る。さらに、こぼれたあるいは壊れた乾燥剤小袋の内容物は、薬剤溶出ステント（ＤＥＳ）などの医療器具の効力に対して有害な効果を生じるであろう。
【０００９】
さらに、乾燥材料はパッケージ内の水分含有量を低減することが一般に知られているが、典型的な乾燥材料は、材料の細孔スペースで水分子と結合するモレキュラーシーブなどの「物理的」乾燥材料である。通常、物理的乾燥材料は全ての湿度レベルで水を吸収するが、物理的乾燥材料の隙間が充満されたら水を吸収しなくなるであろう。そのため、物理的乾燥材料は高い湿度レベルでは無効であり得る。
【００１０】
さらなるタイプの乾燥材料は、塩などの水和物形成剤でよい。乾燥材料として用いることができる一般的な塩は、二塩基性リン酸ナトリウム、炭酸カリウム、塩化マグネシウム、塩化カルシウム、および硫酸カルシウムであるが、多くの他の塩も同様に知られている。通常、乾燥容量は、パッケージ内の相対湿度によって大きく影響される。一般に、相対湿度が第１の水和物が形成される値に到達するまでは、水和物形成剤によって水は吸収されない。例えば、塩化カルシウムの場合、第１の水和物は約２パーセント未満の相対湿度（ＲＨ）で生じる。その後、第１の水和物が塩によって完全に形成されるまで、水は水和物形成剤によって吸収される。相対湿度が、第２の水和物が形成される第２のレベルに到達するまでは、塩によってさらなる水は吸収されない。この工程は、薬剤が形成するだけの水和物によって継続され、その時点で物質は溶解し始め、飽和溶液が形成される。次に飽和溶液は水を吸収し続けるであろう。
【００１１】
これらの塩は、パッケージのヘッドスペース内に含まれ得る多量の気体から水分子を除去する際には有効であり得るが、塩は塩内で水分子と結合するだけなので、水分子は容易に逃げてパッケージ内に戻ることができる。これはブリージング（ｂｒｅａｔｈｉｎｇ）として知られており、パッケージ内部で潮解（水滴および液化）を起こし得る。通常これは、塩が飽和される場合、パッケージの温度が上昇する場合、あるいはパッケージの圧力が低下する場合に発生し、パッケージの出荷または貯蔵中に起こり得る。
【００１２】
さらに、塩はパッケージ内の水分レベルを、パッケージ内に含まれ得る感湿性の製品を保護するために必要なレベルまで低下させることができない。通常、塩は異なる水和物レベルを有するので、水和物のレベルが変わるまで湿度レベルは低下することなく特定のレベルのままであり得る。
【００１３】
しかしながら、これらの塩は、パッケージのヘッドスペース内の特定の湿度レベルを保持するために用いることができる。例えば、特定の製品は、パッケージのヘッドスペース内で特定のレベルの水分または湿度が保持される必要があることがある。製品のためのヘッドスペース湿度の調節は、適切な水和物形成剤を組み込むことによって操作することができる。
【００１４】
本発明はパッケージ内の水分レベルを極めて低いレベルに保持できるのでより好ましい化学的乾燥技術を用いることができる。化学的乾燥材料は水分子と化学的に反応して新しい生成物を形成し、水分子は新しい生成物に化学的に組み込まれる。例えば、酸化カルシウムは、以下の反応：
[化１]
ＣａＯ＋Ｈ２Ｏ→Ｃａ（ＯＨ）２
で水と結合する。
【００１５】
上記の反応は逆行させるために非常に高エネルギーレベルを必要とするので、事実上不可逆的である。化学的乾燥材料は通常全ての湿度レベルで水を吸収し、高い相対湿度レベルにおいて水を吸収し続けるであろう。そのため、これらの化学的乾燥材料は製品の最大乾燥を保持するために所望されることが多い、パッケージヘッドスペース内の水分レベルをゼロまたはほぼゼロまで低下させることができる。
【００１６】
乾燥材料の利益を享受し得る一般的なパッケージまたは製品の例は、家庭用妊娠検査キットおよび医療機器などの医療キットである。さらに、他の製品としては、プリンタカートリッジ、回路基板、テレビ、ＤＶＤ、プリンタ、モデム、パーソナルコンピュータ、および電気通信機器などの電子部品のための静電遮蔽包装を含む。さらに、乾燥材料の利益を享受し得る他の包装は、チーズ、ピーナッツ、コーヒー、茶、クラッカー、スパイス、小麦粉、パンなどの食品のための包装である。さらに、包装内に組み込まれる乾燥材料の利益を享受し得る他の製品は、靴、ブーツ、フィルム製品およびカメラ、ならびに貨物船において通常見られる周囲湿度にさらされると損傷され得るマホガニーのような高価値の木材などの、船で出荷され得る製品である。
【発明の開示】
【発明が解決しようとする課題】
【００１７】
従って、大気の水分に敏感であり得る製品を保存するための包装において使用することができる高分子プラスチック包装が必要とされている。包装は、乾燥材料がフィルム内に直接組み込まれたフィルムを含むことができる。さらに、時間がたつと無効になり得るか、あるいは包装内に含まれる製品を汚染し得る小袋または乾燥剤ビーズを用いることなく、包装内の水分レベルを有効に調節するフィルムが必要とされる。さらに、小袋、ビーズまたは物理的乾燥剤に関する上記の付加的な欠点を克服するためのフィルム、使用方法および製造方法が必要とされる。
【課題を解決するための手段】
【００１８】
本発明の態様は、乾燥材料がフィルムの層内に組み込まれた多層プラスチック高分子可撓性包装フィルムに関する。より具体的には、本発明の態様は、薬剤溶出医療用ステントなどの水分の存在に敏感であり得る製品のためのパッケージとして用いられる、乾燥材料がフィルムの層内に組み込まれた高分子可撓性フィルムに関する。さらに、本発明の態様は、乾燥材料が内部に組み込まれた高分子フィルムを製造および使用する方法、ならびに高分子フィルムで構成されたパッケージ内に含まれる医療用ステントを包装、貯蔵する方法、および／またはその保存寿命および効力を増大する方法とに関する。
【００１９】
従って、本発明の態様の利点は、感湿性の製品を含み得るパッケージのための、乾燥材料が内部に組み込まれた高分子プラスチック包装フィルムを提供することである。これらの製品は、例えば、食料品、医療器具、医薬品および／または栄養補助食品、ならびに／あるいは水分の悪影響を受ける可能性のある他の製品であり得る。特に、ヘルスケアにおいて有用な医療器具は、器具の有用性を保持するために、フィルムの層内に乾燥材料が含まれたフィルムを用いて包装することができる。乾燥材料は、本発明のフィルムにより製造されたパッケージ内の水分レベルを調節するために用いられる。
【００２０】
さらに、本発明の態様の利点は、誤って小袋からパッケージ内に乾燥材料が放出された場合にパッケージ内に含まれる製品を汚染し得る、高コストで有効性がわずかの乾燥材料を小袋またはビーズに組み込む必要性をなくすことができる、乾燥材料が内部に組み込まれたフィルムを提供することである。その上、小袋またはビーズは通常コストがより高く、比較的見栄えがよくないであろう。さらに、本来なら製品のために使用され得るパッケージ内の場所をふさぐであろう。小袋またはビーズ内の乾燥材料が摂取されると、健康を害することになり得る。本発明によって、乾燥材料は、包装フィルム基材内の堅い固体状態の包装フィルム内に直接組み込まれる。
【００２１】
さらに、本発明の態様の利点は、乾燥材料がフィルムのシーラント層内に組み込まれた、および容易に押し出されるフィルムを提供することである。さらに、多くの異なるタイプの乾燥材料を用いることができ、それによって、パッケージ内の特定の相対湿度レベルが可能になる。
【００２２】
本発明の態様は、いくつかの実施形態においてアルミニウム箔などのより薄いバリア材料、従ってより安価なバリア材料の使用を可能にすることによって包装コストをさらに低減することができる。例えば、本発明のフィルムを用いて製造された多くの可撓性箔パッケージは、約５０％以上低減され得る厚さを有するバリア層を有することができる。水分は、２つのフィルム構造体が一緒にヒートシールされたところでフィルム構造体を通ってパッケージ内に進入することができる。本発明の態様は、シールの端部でパッケージに進入する水分をフィルムに吸収させることによって、製品内への水分の吸収を低減する。
【００２３】
さらに、本発明の態様の利点は、乾燥材料と、フィルム構造体が別のフィルム構造体にヒートシールされたときにフィルム構造体がその別のフィルム構造体から容易に剥離されるようにする剥離性シール材料とを有するシーラントフィルムを含むフィルム構造体、およびそれから製造されたパッケージを提供することである。これにより、感湿性の製品はパッケージ内に含まれ、容易に開放できるが水分から保護されることが可能になる。さらに、本明細書において記載される材料の特定の実施形態の態様は、感湿性の製品がＥＴＯ（エチレンオキシドガス）殺菌に耐える能力を付加することができる。ＥＴＯ殺菌は、相当な期間（例えば２４時間）、医療器具を真空、高湿度レベル（例えば、約９０％の相対湿度）、および高温（例えば、約１２０°Ｆ）にさらすことを必要とし、これは、乾燥剤の通常の動作パラメータとは反対であり得る。特定の実施形態の態様は、これらの過酷な条件に耐え、残存する水分捕捉能力および医療器具の保護能力をまだ保持するための手段を提供することができる。特定の実施形態の態様は、遅延効果を作り出して水分捕捉剤の活性化を延期するバリア材料層を含む多層乾燥剤パッケージを用いることができる。特定の実施形態の態様は、ＥＴＯ殺菌サイクルの後にパッケージ層内で利用可能な乾燥剤を提供することができる。これにより、水分捕捉性が存在し続けることが可能になり、そのため、現在ＥＴＯ殺菌の後にパッケージ上に残った過剰な水分により損傷され得る、薬剤溶出ステントなどの現在の医療器具の保存寿命を延長するのに役立つ。
【００２４】
本発明のさらなる特徴および利点は、本発明の好ましい実施形態の詳細な説明および図面に記載されており、その記載から明らかであろう。
【発明を実施するための最良の形態】
【００２５】
本発明は、フィルム、フィルム構造体、フィルムシステム、パッケージ、ならびに本発明のフィルム、フィルム構造体、フィルムシステムおよびパッケージの使用および／または製造方法に関する。特に、フィルムは、一体化された要素としてフィルムのうちの１つまたは複数の中に組み込まれた乾燥材料を含むことができる。より具体的には、乾燥材料は、フィルム構造体のフィルム層のうちの１つまたは複数の中に含まれ得る。例えば、乾燥剤は、フィルム構造体のヒートシーラント層内に含まれ得る。さらなる例としては、乾燥剤はフィルム構造体の内部の層内に含まれて、医薬品に直接隣接しない。フィルム構造体は、感湿性の製品のためのフィルムシステムまたはパッケージを製造するために用いられてもよく、前記フィルムシステムまたはパッケージは、第２のフィルム構造体と直接接触する第１のフィルム構造体を有し、前記フィルム構造体は、フィルムシステムまたはパッケージの縁部のまわりで一緒にヒートシールされ、製品はその中に含まれる。本発明のフィルムまたはフィルム構造体から製造されたパッケージ内には多くのタイプの感湿性の製品が含まれ得るが、それから製造されたパッケージ／フィルムシステムは、医療キット、機器、ならびに薬剤溶出および／または医療用外科ステントを包装するために特に有用である。
【００２６】
包装され得る１つのこのような製品は薬剤溶出ステントである。ステントは、血流を助けるために通常使用される医療器具である。一実施形態では、医療用ステントは、動脈の崩壊を防止するために通常心血管系に挿入された管状金属スカフォールドでよい。ステントは、血管形成バルーン拡張手順に起因する動脈の弱化の問題に対する解決策であり得る。
【００２７】
血管形成術を受けた冠状動脈の約３０％に影響を与える問題は再狭窄であり、これは、動脈が再び閉塞する過程である。本発明の一実施形態では、裸の金属ステントが使用される。裸の金属心血管ステントは弱化した動脈を広げておくことができるが、再狭窄の防止において完全な有効性に欠ける。またステントの存在は、必要とされる部位における薬物または薬剤の直接導入も可能にする。適切な再狭窄の薬剤はステント上にコーティングすることができ、薬剤は、持続放出能力のためのポリマー層内に埋め込まれることが多い。この種のステントは薬剤溶出ステントとして知られており、その使用は、再狭窄の発生を約２０〜３０％から１０％未満にまで低下させた。２００３年および２００４年から２つの薬剤溶出ステントがＦＤＡによって米国での販売が認可されており、新しい薬剤溶出ステントの大規模な研究および検査が現在進行中である。さらに、外科用ステントは、例えば下顎のインプラントを定位置に導くために歯科手術中に使用することもできる。外科用ステントの使用は、歯科インプラント手術の精度を増大する。パクリタキセルおよびシロリムスまたは他の医薬品などのその他の医薬品も、薬剤溶出ステント上にコーティングすることができる。薬剤溶出ステントは、水分および酸素に極めて敏感であり得る。過剰な水分は、薬剤溶出ステントが体内に外科的に配置される前に、薬剤コーティングを早期に活性化し、その結果、挿入時に、ステント上の利用可能な薬剤コーティングの量の低下をもたらす。本明細書において記載される材料の特定の実施形態の態様は、パッケージ内に残存する水分のために、ＥＴＯ殺菌過程の前、その最中およびその後の加工中に薬剤溶出ステント上の薬剤コーティングが劣化するというこの問題に対する解決策を提供することができる。
【００２８】
ここで図面（同様の番号は同様の部品を示す）を参照すると、図１は、本発明のフィルム１を示す。フィルム１は、ポリオレフィン系材料などの高分子材料から製造することができる。好ましくは、フィルムは、超低密度ポリエチレン、低密度ポリエチレン、鎖状低密度ポリエチレン、中密度ポリエチレン、および高密度ポリエチレンからなる群から選択されるポリエチレンを含むことができ、チーグラー−ナッタ触媒またはシングルサイト触媒（メタロセン触媒など）などによるポリエチレンの既知の製造方法によって製造され得る。さらに、フィルムは、好ましくは、エチレンαオレフィンコポリマー、エチレン−アクリル酸メチルコポリマー、エチレン酢酸ビニルコポリマー、および他の同様のポリマーなどのエチレンコポリマーを含み得る。さらに、フィルムは、ポリプロピレンホモポリマーまたはコポリマーを単独で、あるいは上記のようなポリエチレンまたはポリエチレンコポリマーと混合して含み得る。さらに、フィルムは、特定の特性を有する高分子材料のために無水マレイン酸または他の同様の重合調整剤などによって修飾された修飾高分子材料を含み得る。シーラント層として有用であり得る特定の材料としては、剥離シール（ｐｅｅｌｓｅａｌ）としてＤｕＰｏｎｔのＡＰＰＥＥＬ（登録商標）およびＢＹＮＥＬ（登録商標）またはポリブテンを含む。
【００２９】
フィルム１はさらに、フィルム状に製造することができる高分子樹脂と混合され得る任意の既知の乾燥材料などの、内部に混合された乾燥材料１０を含むことができる。特に、本発明のために有用であり得る乾燥材料としては、酸化カルシウム、酸化マグネシウム、酸化ストロンチウム、酸化アルミニウム、部分的に水和した酸化アルミニウム、二塩基性リン酸ナトリウム、炭酸カリウム、塩化マグネシウム、硫酸カルシウム、モレキュラーシーブ、クレイ、または本発明のために有用な他の任意の乾燥材料を含むが、これらに限定されない。本発明のいくつかの実施形態では、酸化カルシウム、酸化マグネシウムおよび酸化ストロンチウムなどの化学的乾燥材料が好ましい。
【００３０】
化学的乾燥材料は化学反応によって結晶性生成物内で水分子と不可逆的に結合するので、いくつかの実施形態では化学的乾燥材料が好ましい。通常、より高い温度またはより低い圧力において水分子はパッケージ内に放出され得ない。さらに、化学的乾燥材料は、フィルム１で製造されたパッケージのヘッドスペースから湿度をより有効に除去することができる。
【００３１】
また水和物形成塩が使用されてもよく、フィルム１で製造されたパッケージのヘッドスペース内の一定の相対湿度レベルを有効に保持することができる。ポリマー材料内の水和物形成塩の水和のレベルまたは状態によって、特定の湿度レベルが保持されることもある。
【００３２】
本発明のために有用である好ましい化学的乾燥材料は、化学反応によって不可逆的に水酸化カルシウムを形成する酸化カルシウムである。
【００３３】
乾燥材料は、実施形態において、約１重量パーセント〜約９０重量パーセントの間のレベルでフィルム１内に組み込むことができる。一実施形態において、乾燥材料は、約２０重量パーセント〜約６０重量パーセントの間のレベルでフィルム１内に組み込むことができる。別の実施形態では、乾燥材料は、約１０重量パーセント〜約４０重量パーセントの間のレベルでフィルム１内に組み込むことができる。さらに別の実施形態では、乾燥材料は、約２０重量パーセント〜約４０重量パーセントの間のレベルでフィルム１内に組み込むことができる。さらなる実施形態では、乾燥材料は、約３０重量パーセントのレベルでフィルム１内に組み込むことができる。
【００３４】
一実施形態において、フィルム１は、ポリマーおよび乾燥材料の多量のマスターバッチを含むことができる。例えば、マスターバッチは、好ましくは、酸化カルシウムが混合されたポリエチレンを含むことができる。特に、マスターバッチは、約５０重量パーセントのポリエチレンおよび約５０重量パーセントの酸化カルシウムを含むことができる。マスターバッチはさらに、約６０重量パーセントのマスターバッチおよび４０重量パーセントの低密度ポリエチレンの比率で、低密度ポリエチレンなどの別の高分子材料に混合することができる。従って、フィルム１は、一実施形態において、フィルム１内に約３０重量パーセントの含有量で乾燥材料を有することができる。さらなる実施形態において、マスターバッチは、修飾エチレン酢酸ビニルコポリマーまたは修飾エチレンアクリル酸メチルコポリマー、例えばＤｕＰｏｎｔのＡＰＰＥＥＬ（登録商標）またはポリブテン樹脂などと混合することができ、剥離性シールの特徴を有するシーラントフィルム構造体を提供することができる。
【００３５】
フィルム１は単一の独立した層として示されているが、フィルム１は、他のフィルム層との共押出、押出または共押出コーティング、接着積層、押出積層または多層フィルム構造体の任意の他の製造方法などによって多層構造体内に組み込まれてもよいことに注意すべきである。さらに、本明細書において言及される他のフィルムおよび層は単一の独立した層であってもよいし、あるいは他のフィルム層との共押出、押出または共押出コーティング、接着積層、押出積層または多層フィルム構造体の任意の他の製造方法などによって多層構造体内に組み込まれてもよい。共押出は水分捕捉層内の乾燥剤を保護するためのバリア層を追加できるようにするので、薬剤溶出ステントの包装には共押出が好ましい。バリア層の組み込みは、独立した層に接着剤または押出コーティング層を追加することによって達成され得る。本発明の一態様は、過剰の水分にさらされることから薬剤溶出ステントを保護するために、水分捕捉乾燥剤層が効力を残してＥＴＯ殺菌サイクルに耐えることを可能にするバリア層と組み合わせた水分捕捉乾燥剤の使用を必要とし得る。この水分からの保護によって、薬剤溶出ステントはより長い保存寿命を有することができ、ユーザーにとって価値がある。
【００３６】
図２は本発明の実施形態を示しており、フィルム１に関連して上記で詳述したように、本発明のフィルム構造体１００は乾燥材料が内部に組み込まれたフィルム層１１０を組み込んでいる。特に、フィルム層１１０は、上記のようなポリエチレンまたはポリプロピレンなどのポリオレフィン系材料を含むことができる。好ましくは、ポリオレフィン系材料はポリエチレンを含む。乾燥材料は、化学的乾燥材料、物理的乾燥材料、または水和物形成乾燥材料を含むことができるが、化学的乾燥材料が好ましい。
【００３７】
さらに、フィルム層１１０は約１ミル〜約１０ミルの間の厚さでよく、フィルム構造体１００で製造されたパッケージ内のシーラント層または製品接触層を形成することができる。一実施形態において、フィルム層１１０は、約１ミル〜５ミルの間の厚さでよい。別の実施形態では、フィルム層１１０は約１．５ミル〜約３．５ミルの間の厚さでよい。
【００３８】
フィルム層１１０はさらに、別のフィルム構造体またはそれ自体にヒートシールされるシーラント層として使用される際に剥離性シールを提供する要素を含むことができる。剥離性シールを可能にする樹脂混合物はＤｕＰｏｎｔのＡＰＰＥＥＬ（登録商標）であり、これは修飾エチレン酢酸ビニルコポリマーまたは修飾エチレンアクリル酸メチルコポリマーのいずれかであり、これらはそれぞれ、ポリ塩化ビニル（ＰＶＣ）などの他のフィルム層にヒートシールされたときに剥離性シールを提供するように設計される。あるいは、ポリブチレンなどの材料がシーラント樹脂と混合されてこのような樹脂で製造されたシーラント層が他のフィルム層にヒートシールされる際に「ポイゾンド・シール（ｐｏｉｓｏｎｅｄ  ｓｅａｌ）」を提供することができるシール−ポイゾニング（ｓｅａｌ−ｐｏｉｓｏｎｉｎｇ）要素が使用されてもよく、これは、適切なシーリング保護を提供することができるが、指の引き離し力（ｄｉｇｉｔａｌ  ｐｕｌｌ−ａｐａｒｔ  ｆｏｒｃｅ）を用いて容易に引き離すことができる。これは、薬剤溶出ステント包装の１つの好ましい方法である。さらに、酸化カルシウム（ＣａＯ）などの乾燥材料は、別のフィルム要素にヒートシールされたときにフィルム構造体が指の引き離し力を用いて比較的容易に引き離すことができるように、剥離性シール要素として使用することができる。
【００３９】
あるいは、剥離性シール要素は、上記のようなヒートシーラント層中に存在しなくてもよく、乾燥材料を含むフィルム構造体にヒートシールされた第２のフィルム構造体のヒートシール可能な層中に存在してもよい。これは、剥離性フィルム要素が乾燥材料を含むフィルム構造体か、または乾燥材料を含むフィルム構造体がヒートシールされた第２のフィルム構造体のいずれかに存在することを可能にする。さらに、本発明の剥離性シール要素は、乾燥材料を含むフィルム構造体の第１の結合層または接着層内に含まれてもよいし、あるいは乾燥材料を含むフィルム構造体がヒートシールされた第２のフィルム構造体の結合層または接着層に含まれてもよい。従って、剥離性フィルム要素は任意の層または任意のフィルム構造体内に含まれ、乾燥材料を含むフィルム構造体は、フィルム構造体を引き離す前は水分からの保護を保持しながら指の引き離し力で第２のフィルム構造体から引き離されることを可能にすることに注意すべきである。
【００４０】
一実施形態において、本発明のフィルム構造体の残りのフィルム層は、シーラント層または製品接触層としてフィルム層１１０を有するパッケージを形成するために用いることができる任意の材料でよい。さらに、所望の特性を有するパッケージを形成するために必要とされ得るような層をいくらでもフィルム構造体１００内に組み込むことができる。本発明のフィルム構造体の実施形態は、上記のようなヒートシーラント層１１０を含む。ヒートシーラント層１１０は、結合または接着層１１２によって、バリア層１１４に接着され得る。さらに、フィルム構造体は、外側層とバリア層との間に配設された第２の結合または接着層によって前記バリア層に接着された外側層を含むことができる。最後に、本発明のフィルム構造体は、前記外側層と前記結合接着層との間に配設されたプライマー層または印刷層を含むことができる。
【００４１】
一実施形態において、結合または接着層は低密度ポリエチレン（ＬＤＰＥ）およびエチレンアクリル酸コポリマー（ＥＡＡ）の共押出物でよく、以下に説明されるように、前記ＬＤＰＥはシーラント層に隣接して配設され、ＥＡＡはバリア層に隣接して配設されるが、ヒートシーラント層をバリア層に接着させる他の高分子材料が用いられてもよい。一実施形態では、結合または接着層は非水系接着剤である。本発明のいくつかの実施形態では、非水系接着剤の使用は、パッケージ内のヘッドスペースの水または水分の量を減少させるのに役立つことができる。バリア層は、ポリ塩化ビニリデン−アクリル酸メチルコポリマー、ＨｏｎｅｙｗｅｌｌのＡＣＬＡＲ（登録商標）（高密度フルオロカーボンポリマー）、アルミニウム箔などの金属箔、シクロオレフィンコポリマー（ＣＯＣ）、ＣＯＣおよび高密度ポリエチレンの混合物、ナイロン、高密度ポリエチレン、配向ポリプロピレンおよび金属化配向ポリプロピレンなどのポリプロピレン、金属化ポリエステル、またはこれらの材料の混合物で製造することができる。一実施形態において、バリア層は、約７０〜９０重量％のＣＯＣおよび約１０〜３０重量％のＨＤＰＥでもよい。別の実施形態では、バリア層は、約８０重量％のＣＯＣおよび約２０重量％のＨＤＰＥであり得る。ＣＯＣおよびＨＤＰＥの混合物の他の割合を用いることもできる。バリア層は、フィルム構造体１００を通る水分子の透過を低減するために必要とされ得る任意の厚さでもよい。一実施形態において、バリア層がアルミニウム箔である場合には、バリア層は約０．３５ミルであり得る。他の実施形態において、バリア層は約７５ミクロン以下の厚さを有することができ、約５０ミクロン以下の厚さを有することができる。別の実施形態では、バリア層は７５ミクロンよりも大きい厚さを有することができ、１００ミクロン以上の厚さが含まれる。当然ながら、バリア層は、使用されるバリア材料に応じて、他の厚さであってもよい。結合または接着層は、ヒートシーラント層のポリオレフィン系材料を、バリア層として使用され得る金属箔へ結合するのに役立つことができる。
【００４２】
結合または接着層１１６はＬＤＰＥおよびＥＡＡの共押出物でよく、フィルム層１１２と同一でなくても類似であり得る。ここで、以下に説明されるように、ＥＡＡはバリア層１１４に隣接して配設され、ＬＤＰＥはフィルム層１１８またはフィルム層１２０に隣接して配設される。フィルム層１１８は、プライマー層および／または印刷層でもよい。フィルム層１１８が印刷インクまたは顔料層である場合、フィルム構造体１００上に印刷ラベルまたは他の印刷特徴を形成することができる。最後に、フィルム層１２０は外側酷使（ａｂｕｓｅ）層でもよく、ＨｏｎｅｙｗｅｌｌのＡＣＬＡＲ（登録商標）、ポリエチレンテレフタレート（ＰＥＴ）、配向ポリプロピレン（ＯＰＰ）、ポリエチレン、ナイロン、箔、金属化基材、または当業者には明白である任意の他の材料を含むことができる。任意で、シーラント層１１０に隣接して第２のシーラント層（図示せず）が配設されてもよく、シーラント層１１０内に含まれる乾燥材料から製品を保護することができる。任意の第２のシーラント層はフィルム構造体１００の製品接触層を形成することができ、約０．５ミル以下であり得る。しかしながら、第２のシーラント層は、乾燥材料との接触から製品を保護するのに役立つ任意の高分子材料でもよい。
【００４３】
上記のように、バリア層１１４は金属箔またはＨｏｎｅｙｗｅｌｌのＡＣＬＡＲ（登録商標）でよく、フィルムを通る水分の透過を低減するような任意の厚さ（単なる例として、２５ミクロン、５０ミクロン、１００ミクロン）でもよい。金属箔に存在するピンホールの数は、例えば、箔の厚さに反比例する。そのため、より厚い箔は、より少ないピンホールを有する傾向がある。しかしながら、本発明の乾燥材料がヒートシーラント層１１０内にある場合には、フィルム構造体１００で製造されたパッケージにおいて、より薄い箔またはＡＣＬＡＲ（登録商標）を用いることができる。
【００４４】
金属箔またはＡＣＬＡＲ（登録商標）は、フィルム構造体を通る水分透過に対する有効なバリアを提供するために用いることができる。しかしながら、金属箔は比較的高価であり、加工するのが困難であり得る。そのため、乾燥剤シーラント層１１０は、比較的薄い金属箔中の細孔欠陥を通過し得る水分の透過を低減するかまたはなくす際に有効である。従って、乾燥剤フィルムは、金属箔によって提供される本来のバリア保護に加えて、フィルム構造体１００で製造されたパッケージの内部空間に対して著しい保護を追加する。フィルム構造体がフィルム構造体内に乾燥剤シーラント層を組み込んでいる場合には、バリア層は比較的薄くてよく、それによってコストが削減される。さらに、ＣＯＣ／ＨＤＰＥ混合物などのバリア層は、乾燥剤フィルムが使用される場合に、より頻繁に使用され得る。
【００４５】
図３は、本発明の実施形態のフィルム構造体で製造されたパッケージ２００を説明する。特に、パッケージ２００は、上記で図２に関して説明されるようなフィルム構造体１００で製造される。特に、パッケージ２００は、パッケージ２００の周囲に形成されるヒートシール２０２によって一緒にヒートシールされた２つのフィルム構造体を含むことができる。あるいは、パッケージ２００は、折り畳まれてパッケージ２００の周囲でヒートシールされた単一のフィルム構造体を含んでもよい。パッケージ２００はさらに、製品２０６を含むための空間２０４を含むことができる。製品２０６は水分に敏感であり得るので、フィルム構造体内に含まれた乾燥材料は、空間２０４内の水分子の量を低減するかまたはなくす。パッケージ２００内に含まれる好ましい製品は、医療分野において有用なキットでよい。単一の機器がパッケージ２００内に含まれ得るので、開放されて機器が取り出された場合、パッケージ２００内には、水分に汚染される他の機器は存在しない。
【００４６】
図４は、本発明の実施形態におけるパッケージ２００の線ＩＶ−ＩＶに沿った断面を示す。断面は、ヒートシール２０２で一緒にヒートシールされた２つのフィルム構造体２１０、２１２を示す。２つのフィルム構造体は同じでよく、フィルム構造体１００に関して上記したものと同じフィルム層を含むことができる。特に、２つのフィルム構造体２１０、２１２は、複数の層：ポリオレフィン系材料および乾燥材料のシーラント層１１０と、例えば低密度ポリエチレンおよびエチレンアクリル酸コポリマーの混合物を含む結合または接着層１１２と、例えば箔、ＡＣＬＡＲ（登録商標）または金属化材料を含むバリア層１１４と、例えば低密度ポリエチレンおよびエチレンアクリル酸コポリマーの混合物を含む結合または接着層１１６と、印刷またはプライマー層１１８と、例えばＰＥＴを含む外側または酷使層１２０とを含むことができる。医療機器などの製品２０６は、空間２０４においてパッケージ２００内に含まれる。
【００４７】
箔はパッケージ２００のフィルム構造体２１０、２１２を通る水の透過を低減するかまたは有効になくすことができるが、フィルム構造体の縁部を通る水分の透過を完全になくすことはできない。例えば、図４は、線ＩＶ−ＩＶに沿ったパッケージ２００の断面を説明する。図示されるように、各フィルム構造体２１０および２１２の金属箔層１１４は、フィルム構造体２１０および２１２の一緒にヒートシールされた部分から外れている。そのため、水分子を空間２０４内へ透過させ得る、金属箔層１１４によって保護されない領域２１４が存在する。乾燥材料がヒートシーラント層１１０内に組み込まれていれば、乾燥材料は、水分がパッケージ２００の内部空間２０４に入るのを有効に妨害することができ、それによって、中に含まれる感湿性の製品が保護される。さらに、乾燥材料が、感湿性の製品または内部空間２０４と接触するヒートシーラント層内にあれば、乾燥材料は、内部空間２０４内に含まれ得る水分子を除去することができる。また乾燥材料は、感湿性の製品からさらに離れた層内にある場合も水分子を除去することができる。
【００４８】
さらなる実施形態では、いくつかのフィルムおよび／または層が組み合わせて使用されて、フィルムシステムの多数のフィルム構造体を形成することができる。フィルム構造体内に組み込むことができる１つのフィルム層は、乾燥剤を含む層である。乾燥剤層は、水分捕捉剤としての役割を果たすことができる化学的乾燥剤を含むことができる。化学的乾燥剤の例としては、酸化カルシウム、酸化マグネシウム、酸化ストロンチウム、酸化アルミニウムまたは他の化学的乾燥剤を含む。化学的乾燥剤は高分子材料と結合されて、フィルムを形成することができる。使用可能な高分子材料は、ポリエチレン、鎖状低密度ポリエチレン、ＣＯＣおよび他の高分子材料を含む。一実施形態において、乾燥剤フィルム層は、約２０〜４０重量％の乾燥剤および約６０〜８０重量％のポリマーを含むことができる。別の実施形態では、乾燥剤層は、約１０〜４０重量％の乾燥剤および約６０〜９０重量％のポリマーを含むことができる。別の実施形態では、乾燥剤層は、約１０〜５０重量％の乾燥剤および約５０〜９０重量％のポリマーを含むことができる。水分を捕捉するために所望されるフィルムシステムの容量に応じて、多かれ少なかれ、フィルム構造体の乾燥剤層および他の層に乾燥剤を組み込むことができる。一実施形態では、乾燥剤フィルム層は、約４〜８ミルの厚さを有することができる。いくつかの実施形態では、乾燥剤フィルム層は、約５〜７ミルまたは約６ミルの厚さを有することができる。
【００４９】
一実施形態では、モレキュラーシーブ乾燥剤は、結晶性アルミノシリケートである。他の実施形態では、乾燥剤フィルム層内にモレキュラーシーブ乾燥剤を組み込むことができる。いくつかの実施形態では、モレキュラーシーブ乾燥剤は、約３、４または５オングストローム以下の細孔径を有することができる。モレキュラーシーブ乾燥剤は、多くの化学的乾燥剤よりも迅速に作用することができる。従って、モレキュラーシーブ乾燥剤は、比較的迅速に水または水分を吸収することができる。次に、モレキュラーシーブ乾燥剤は、水を保持するその容量に達し得る。一方、多くの化学的乾燥剤は、モレキュラーシーブ乾燥剤よりも大きい、水分または水を保持する容量を有する。多くの化学的乾燥剤は、水または水分の吸収においてモレキュラーシーブ乾燥剤よりもゆっくり作用する。しかしながら、多くの化学的乾燥剤は、モレキュラーシーブ乾燥剤よりも長い間水を吸収し続け、より多くの水分を吸収するであろう。
【００５０】
フィルム構造体は、製品接触層も含むことができる。製品接触層は、医薬品などの製品との接触が許容可能であると見なされている物質を含み得る。一実施形態では、製品接触層は、ポリ塩化ビニル（ＰＶＣ）を含むことができる。別の実施形態では、製品接触層は、ＣＯＣ、ＨＤＰＥまたはＣＯＣおよびＨＤＰＥの混合物を含むことができる。ＣＯＣおよびＨＤＰＥの混合物は、いくつかの実施形態では、約７０〜９０％のＣＯＣおよび約１０〜３０％のＨＤＰＥ、または約８０％のＣＯＣおよび約２０％のＨＤＰＥであり得る。製品接触層は、一実施形態では約６２ミクロン以下、別の実施形態では約５０ミクロン以下、そして他の実施形態では約１００ミクロン、２００ミクロンまたはそれ以上の厚さを有することができる。
【００５１】
フィルム構造体は、バリア層も含むことができる。バリア層は、フィルム構造体を通過することができる水分の量を制限するのに役立つことができる。いくつかの実施形態では、バリア層は、以下の物質：ポリ塩化ビニリデンアクリル酸メチルコポリマー、高密度フルオロカーボンポリマー、シクロオレフィンコポリマー、金属箔、ナイロン、高密度ポリエチレン、配向または成型ポリプロピレン、金属化配向ポリプロピレン、および／または金属化ポリエステルのうちの１つまたは複数を含むことができる。一実施形態では、バリア層の厚さは、約７５ミクロン以下である。別の実施形態では、バリア層は、約６２ミクロン以下の厚さを有する。さらなる実施形態では、バリア層は、約５０ミクロン以下の厚さを有する。別の実施形態では、バリア層は、約２５ミクロン以下の厚さを有する。さらなる実施形態では、特にバリアとして箔が使用される場合に、バリア層は１０ミクロン未満の厚さを有することができる。さらなる実施形態では、バリア層は、約１００または２００ミクロンまたはそれ以上の厚さを有することができる。バリア層の厚さは、全体的なフィルムシステムの目的および設計に依存するであろう。
【００５２】
第１のフィルム構造体は、バリア層、乾燥剤層および製品接触層を結合させて作製することができる。これらの層は、接着剤の使用によって結合させることができる。また層は、共押出することもできるし、あるいは当該技術分野で知られている他の方法で結合させることもできる。一実施形態では、接着剤は非水系接着剤でよい。接着剤は、一実施形態ではエチレンアクリル酸コポリマーであり得る。
【００５３】
一実施形態では、いくつかのフィルム層が一緒に積層される。接着剤は、乾燥剤フィルム層の片面に適用され得る。次に、接着剤および乾燥剤層を乾燥トンネルの中に通して、接着剤に含まれる溶媒の全てまたは大部分を蒸発させる。乾燥トンネルの後、接着剤を含む乾燥剤層は、ＰＶＣなどの高分子材料を含み得る製品接触層に接着させることができる。接着剤は、状況によっては接着層と呼ばれることもある。
【００５４】
一実施形態において、乾燥剤層および製品接触層を含むフィルム構造体は、製品接触層と反対側の乾燥剤層の面に配設された接着剤を有することができる。上記の接着剤と同様に、この接着剤は非水系接着剤であり得る。次にフィルム構造体は、乾燥トンネルを通過され得る。次に、乾燥剤層の接着剤を有する面はバリア層と接触して配置され、バリア層に接着され得る。上記の３つの層、製品接触層、乾燥剤層およびバリア層は、フィルム構造体を形成することができる。一実施形態では、製品接触層、乾燥剤層およびバリア層を結合する方法は連続法として行われる。
【００５５】
本発明の別の態様では、２つの乾燥剤が同じフィルム構造体中で使用され得る。一実施形態では、モレキュラーシーブ乾燥剤および化学的乾燥剤は、互いに併せて使用することができる。一実施形態では、モレキュラーシーブ乾燥剤フィルムが形成され、そして化学的乾燥剤フィルムが形成され得る。化学的乾燥剤フィルムは、化学的乾燥剤および高分子材料の両方を含むことができる。モレキュラーシーブ乾燥剤フィルムは、モレキュラーシーブ乾燥剤および分子材料の両方を含むことができる。両方の乾燥剤フィルムのための高分子材料は、ポリエチレンまたは鎖状低密度ポリエチレンまたは他の適切なポリマーであり得る。これらの２枚の乾燥剤フィルムは、接着、共押出、積層、ヒートシーリングまたは他の方法によってフィルム構造体に接合され得る。接着は、非水系接着剤の使用によって得ることができる。
【００５６】
化学的乾燥剤フィルムおよびモレキュラーシーブ乾燥剤フィルムの両方を含むフィルム構造体は、単一乾燥剤フィルム層について本明細書で説明したものと同様の方法で使用することができる。デュアル乾燥剤フィルム構造体は単一乾燥剤フィルム層の代わりに使用することができるし、あるいは単一乾燥剤層に加えて使用することもできる。フィルム構造体、フィルムおよび多層フィルムという用語は同義的に使用されることが多く、本明細書において必要に応じて同義であると考えられるべきである。
【００５７】
本発明の別の態様では、単一のフィルムはいくつかの異なるタイプの乾燥剤を組み込むことができる。一実施形態では、フィルムは、化学的乾燥剤およびモレキュラーシーブ乾燥剤を組み込むことができる。一実施形態において、フィルムは、約５〜３５重量％の化学的乾燥剤、約５〜３５重量％のモレキュラーシーブ乾燥剤および約３０〜９０重量％のポリエチレン、鎖状低密度ポリエチレン、ＣＯＣまたは他の高分子材料などの高分子材料を含むことができる。
【００５８】
本発明の一態様では、後で加工するために乾燥剤を含む、１つまたは複数の層またはフィルム構造体を貯蔵することが所望され得る。場合によっては、乾燥剤フィルムは、製品接触層およびバリア層の付加のために１つの加工場所から別の場所に送られてもよい。場合によっては、乾燥剤層、バリア層および製品接触層を含む構造体などのフィルム構造体は、更なる加工のために遠隔地へ出荷され得る。乾燥剤を含むフィルム層またはフィルム構造体は、箔または他のバリア層などのバリア層内に包んで貯蔵することができる。バリア層によるラッピングは、乾燥剤含有フィルムまたはフィルム構造体のまわりにバリアを完全に設けることができ、それによって水または水分の乾燥剤内への通過が大幅に阻害される。一実施形態において、フィルム層またはフィルム構造体は、乾燥剤の水分捕捉容量の大きな損失なしに６ヶ月まで貯蔵することができる。他の実施形態では、フィルム層またはフィルム構造体は、１２ヶ月まで、１８ヶ月まで、またはそれ以上貯蔵することができる。
【００５９】
フィルム構造体１００は、成型共押出、押出コーティングおよび／または押出積層、接着積層、インフレートフィルム共押出または単層押出、あるいは当業者に一般に知られている任意の他のフィルム製造方法によって製造されてもよい。一実施形態において、インフレートフィルムおよび成型フィルムの押出温度は、華氏約３００°〜５５０°であり得る。一実施形態において、乾燥剤ヒートシーラント層は、乾燥材料を高分子樹脂内に配合し、インフレーション押出、成型押出、または押出積層により単層フィルムまたは多層フィルムに押出または共押出することによって製造され得る。フィルム構造体の残りは、単層フィルムまたは多層フィルムと一緒に押出または接着積層される。乾燥剤ヒートシーラント層は、フィルム構造体のバリア層を含むフィルム構造体の残りに積層させることができる。
【００６０】
上の段落で記載されるように、本発明を用いて有効な可撓性または剛性パッケージを構成するためにいくつかの方法が存在する。これらの方法には以下のものが含まれるが、これらに限定されない。
【００６１】
１．  バリア材料へ押出積層される乾燥剤フィルムのインフレートフィルム単層押出または多層共押出。この方法は、特定の実施形態において好ましいことがある。
【００６２】
２．  乾燥剤フィルムをバリア層へ結合させるために接着剤および／またはプライマーを用いてバリア材料へ接着積層される乾燥剤フィルムのインフレートフィルム単層押出または多層共押出。
【００６３】
３．  バリア層へ押出積層される乾燥剤フィルムの成型フィルム単層押出または多層共押出。
【００６４】
４．  乾燥剤フィルムをバリア層へ結合させるために接着剤および／またはプライマーを用いてバリア材料へ接着積層される乾燥剤フィルムの成型フィルム単層押出または多層共押出。
【００６５】
５．  乾燥剤層および／または接着層がバリア層上に直接押出または共押出コーティングされる押出または共押出コーティング。
【００６６】
当然ながら、当業者には明らかであるように、本発明のフィルム、フィルム構造体、フィルムシステムおよびパッケージの任意の他の製造方法が用いられてもよい。さらに、フィルム構造体のバリア層として内部に組み込まれたバリア材料を有するフィルム構造体が好ましいかもしれないが、当業者には明らかであるように、バリア材料またはバリア層を持たないフィルム構造体などの他のフィルム構造体が製造されてもよい。
【００６７】
さらに、本発明の代替実施形態では、乾燥材料はさらに、乾燥材料がその最大容量に達したかどうかを示す指標を提供するために用いられてもよい。その上、これはさらに、パッケージの完全性が損なわれたかどうかの表示を提供することができる。一般に、乾燥材料は、特に透明なフィルム内に組み込まれると、水が吸収されたときに濁ってくる。さらに、乾燥材料が水分を吸収すると、パッケージは重くなり、あまり透明でなくなり、より不透明になる。乾燥材料を含むフィルム構造体内に画像またはメッセージが提供されてもよい。画像またはメッセージがある程度まで覆い隠される、例えばパッケージの混濁のために画像またはメッセージがもはや見えなくなると、個人は乾燥材料がその最大容量に達したこと、あるいはその最大容量にもう少しで到達することを知ることができ、それによって、パッケージ、従って製品が比較的古いか、あるいはパッケージが損なわれて、水分がパッケージ内に進入したことが示される。あるいはパッケージは、色を形成または変化させて、それによって過剰な水分の存在を示すために、ウィンドウなどのパッケージの少なくとも一部を通して見える水分指標を含むことができる。一実施形態では、水分指標として塩化コバルトを使用することができる。
【００６８】
さらに、単一のフィルム構造体内でいくつかの乾燥剤フィルム層を使用することができる。一実施形態では、単一のフィルム構造体において、製品接触層、バリア層および接着剤などの他の層と一緒に、モレキュラーシーブ乾燥剤フィルム層および化学的乾燥剤フィルム層を使用することができる。
【００６９】
本発明の一態様は、湿度のある環境におけるフィルム製品の使用および加工を伴う。医薬品および／または栄養補助食品の包装などの特定の現在の包装作業は、クリーンルームにおいて低湿度条件下で行うことができる。場合によっては、いくつかの現在の包装過程における湿度は、約２０％の相対湿度（ＲＨ）またはそれよりも低いレベルに維持することができる。本発明の態様は、より高い湿度環境においても包装作業を行うことができるようにする。
【００７０】
本発明の一実施形態では、製品接触層、乾燥剤層およびバリア層を含むフィルム構造体は、製品接触層、乾燥剤層およびバリア層を含む第２のフィルム構造体へ接着させることができる。フィルム構造体は、ヒートシーリング、接着剤または他の接着方法によって接着させることができる。この接着ステップの後、完成したフィルムシステムは、パッケージまたはパッケージ内に設置された薬剤溶出ステントと称される。生産物の追加を含む、フィルム構造体をパッケージに形成する方法の各ステップは、周囲湿度で行うことができる。一実施形態では、上記で詳述した種々のステップは、約５０％よりも高いＲＨを有する環境下で実行することができる。別の実施形態では、種々のステップは、約７０％よりも高いＲＨを有する環境下で実行することができる。さらなる実施形態では、種々のステップは、約８０％よりも高いＲＨを有する環境下で実行することができる。
【００７１】
フィルム内の乾燥剤のために、キャビティ内の相対湿度は、包装環境の相対湿度から迅速に低下するであろう。一実施形態において、キャビティ内の相対湿度は、包装過程が完了した直後または間もなくは約５０％よりも高いかもしれない。フィルム内の乾燥剤のために、キャビティ内の相対湿度は、包装過程が完了してから約３６時間後には、約２０％未満にまで低下し得る。本発明の別の態様では、相対湿度は、包装過程が完了してから３６時間後には、約１０％未満の相対湿度まで低下し得る。さらなる実施形態では、相対湿度の低下は、キャビティの初期相対湿度が約５０％よりも高い場合に起こるであろう。一実施形態において、キャビティの初期相対湿度は約７０％よりも高い、約８０％よりも高い、または約９０％よりも高いこともあり、キャビティの相対湿度は、一実施形態では３６時間後に約２０％未満、別の実施形態では３６時間後に約１０％未満であろう。キャビティ内の相対湿度は６ヶ月よりも長い期間（一実施形態において）、および１２ヶ月よりも長い期間（一実施形態において）、約２０％未満のレベル（一実施形態において）、または約１０％未満（別の実施形態において）に保持されるであろう。
【００７２】
キャビティ内のヘッドスペースの相対湿度を低く維持することによって、薬剤溶出ステント、医療器具、医薬品または栄養補助食品の保存寿命を増大することができる。上記の乾燥剤フィルムを含むパッケージ内の医薬品または栄養補助食品の保存寿命は、パッケージの完全性が損なわれない限り、約１年よりも長い（一実施形態において）、約２年よりも長い（別の実施形態において）、または約４年よりも長い（別の実施形態において）であろう。いくつかの薬剤溶出ステントの現在の保存寿命は約６０〜９０日に限定され、これは、薬剤溶出ステントに関連する高いコスト要因をもたらす経済的負担である。薬剤溶出ステントが本明細書に記載されるような乾燥剤パッケージ内に貯蔵される本発明の一態様は、一実施形態において、約６ヶ月よりも長い増大された保存寿命を提供する。他の実施形態では、乾燥包装内の薬剤溶出ステントの保存寿命は１年よりも長くなるであろう。さらなる実施形態では、保存寿命は２年よりも長い。
【００７３】
手術中に使用される全ての材料と同様に、ステントは殺菌されなければならない。ステントの最も一般的な殺菌方法はエチレンオキシド（ＥＴＯ）ガス殺菌である。何故なら、これは殺菌される材料に優しいが、微生物因子を殺すことができるからである。一実施形態では、ＥＴＯ殺菌は、約９０％（一実施形態において）の相対湿度、または少なくとも５０％の相対湿度（別の実施形態において）、またはさらなる実施形態では３０％の湿度の雰囲気中、一実施形態では少なくとも約１１０°Ｆ、別の実施形態では少なくとも約１１５°Ｆ、そしてさらなる実施形態では約１２５°Ｆの温度で、約５００〜１０００ｍｇ／Ｌの濃度のＥＴＯへの暴露を伴う。暴露は、一実施形態では１時間まで、そして他の実施形態では１０、１６または２４時間まで行うことができる。正確な条件は変化し得る。本発明の一態様では、ステントの殺菌の取り組みは、５０％よりも高い相対湿度および約１２５°Ｆの温度の雰囲気中で少なくとも１２時間、約２００〜５００ｍｇ／Ｌの間のＥＴＯ濃度で実行され得る。別の実施形態では、ステントの殺菌は、９０％よりも高い相対湿度、約１１５°Ｆ以上の温度の雰囲気中で少なくとも約１時間、少なくとも１４００ｍｇ／ＬのＥＴＯを用いて実施され得る。ＥＴＯの抗菌効果は温度の上昇に比例して増大し、殺菌時間は、ＥＴＯ濃度が上昇されるにつれて短くなる。
【００７４】
殺菌の終わりに、一実施形態では、ＥＴＯガスは、殺菌チャンバからポンプで排出される。感湿性の製品は、開放されるかあるいはＥＴＯガスがパッケージを出入りできるようにするＴｙｖｅｋ（登録商標）（ＤｕＰｏｎｔ）などの真空孔（ｖａｃｕｕｍ  ｖｅｎｔ）によって密封された多層フィルムパッケージ内にあり得る。吸引によってパッケージの内部から水分を全て除去することは事実上不可能である。パッケージは、殺菌チャンバから取り出されたらすぐに密封され（ヒートシーリングなどによって）、Ｔｙｖｅｋ（登録商標）真空孔は切除され得る。
【００７５】
ＥＴＯ殺菌の欠点は、感湿性の製品に湿度を導入することである。殺菌された薬剤溶出ステントの現在の保存寿命は、主にパッケージ内部の水分による薬剤の劣化のために、約２〜３ヶ月であり得る。この水分の原因は２つあり、第１はＥＴＯ殺菌の雰囲気であり、第２は密封されたステント包装を通って拡散する周囲の水分である。薬剤溶出ステントの保存寿命を延長するために、水分のこれらの原因に対処することができる。
【００７６】
本発明の一態様では、パッケージは、パッケージ内の感湿性の製品のＥＴＯガスによる殺菌の後に感湿性の製品を貯蔵するために使用される。パッケージは、実施形態において、本明細書で記載されるパッケージと同様であり得る。パッケージは、一実施形態において、図３および４に示されるパッケージと同様であり得る。パッケージは、第１の高分子製品接触層、第１の乾燥剤層、第２の乾燥剤層、第１のバリア層、および第１の積層層を含む多層フィルムを含むことができる。高分子製品接触層の厚さは、使用される特定のポリマーの浸透度に依存し得る。本明細書における多層フィルムによると、乾燥剤層はそれぞれ、押出可能なオレフィンと混合された酸化カルシウムまたはモレキュラーシーブなどの乾燥剤を含むことができる。有利に、一実施形態では、乾燥剤を消費し得る場合、殺菌工程の期間中に製品接触層を通って第１の乾燥剤層へ最低限の水分が拡散するかあるいは水分は拡散しないであろう。一方、一実施形態では、パッケージ内部の相対湿度を即座に低下させ、貯蔵している間の製品を劣化から保護するために、水分は、殺菌の後に製品接触層を通って拡散できるであろう。
【００７７】
本発明の一態様では、第２の乾燥剤層は、第１の乾燥剤層と例えば、箔などのバリア層との間に位置する。第２の乾燥剤層は、多層フィルムパッケージの外側から進入する水分を吸収することができる。第１の乾燥剤層が飽和された場合に、予備の乾燥剤としての役割を果たすこともできる。第１の乾燥剤層および第２の乾燥剤層は同じ乾燥材料を含んでもよいし、そうでなくてもよい。本発明の一態様では、第１および第２の乾燥剤層は、化学的乾燥剤を含む。本発明の別の態様では、乾燥剤層のうちの一方はモレキュラーシーブ乾燥剤を含み、他方は化学的乾燥剤を含む。
【００７８】
本発明の別の実施形態は、感湿性の薬剤溶出ステントと、それぞれが第１の高分子製品接触層、第１の乾燥剤層、第２の乾燥剤層、第１のバリア層、および第１の積層層を含む２枚の多層フィルムを含む乾燥剤パッケージと、を含む医療システムである。フィルムは、ヒートシーリングまたはパッケージを形成するための他の方法によって一緒に接合される。本発明の一態様では、乾燥剤パッケージは、複数の乾燥剤層、バリア層、および／または積層層を含む。任意の数の様々なタイプの層を含む能力と、層厚の幅広い選択とを組み合わせて、パッケージは種々の用途に合わせることができる。本発明の一実施形態では、乾燥剤パッケージは、１つの多層フィルムをポーチの一種に折り畳んで縁部を密封することによって形成され得る。これは、例えば図３〜４に示される（要素２０４は空間を指し、製品２０６はステントを指す）ように薬剤溶出ステントを含むための単一の空間を提供する。
【００７９】
本発明のさらなる態様は、ＥＴＯガス法によって薬剤溶出ステントを殺菌する方法である。薬剤溶出ステントは、製品接触層と、同じものを含んでもそうでなくてもよい乾燥材料を含む２つの乾燥剤層と、バリア層と、積層層とを含む、折り畳まれて密封された多層フィルムを含む多層乾燥剤フィルムパッケージ内にあり得る。一実施形態では、パッケージは、本明細書において記載されるような２枚の多層フィルムを含む。これらの２枚のフィルムは、一実施形態では、その周囲またはその近くで互いにヒートシールさせることができる。乾燥剤フィルムパッケージは、ＥＴＯガスがパッケージに出入りできるようにするＴｙｖｅｋ（登録商標）真空孔によって密封され得る。上記のように、薬剤溶出ステントのＥＴＯ殺菌は、ＥＴＯ濃度、相対湿度、温度、および暴露時間の変数を必要とする。各変数は選択される値の範囲にわたって使用可能であり、複数の潜在的に有効な殺菌条件をもたらす。殺菌の終わりに、ＥＴＯガスは、殺菌チャンバからポンプで排出される。パッケージは、殺菌チャンバから取り出されたらすぐに密封され、Ｔｙｖｅｋ（登録商標）真空孔は切除される。殺菌過程の完了時に密封パッケージ内に残存する湿度の量にかかわらず、殺菌の３６時間後のパッケージ空間内の相対湿度は、一実施形態では、約２０％よりも低くなるであろう。乾燥剤パッケージは密封されたままであるという条件で、本発明の一態様では、パッケージ空間内の相対湿度は、様々な実施形態において、少なくとも６日後、６ヶ月後、１年後、または２年後に約２０％よりも低く保持されるであろう。
【実施例】
【００８０】
以下の実施例は、上記のような本発明の好ましい実施形態の実例であり、決して本発明を限定することは意味しない。
【００８１】
実施例１
以下の表１は、上記に記載され、図２に関連して説明されたフィルム構造体１００のための好ましい材料およびゲージを説明する。
【００８２】
【表１】
2009533182.tif 000019
【００８３】
実施例２
以下の表２は、本発明の代替実施形態において、上記に記載され、図２に関連して説明されたフィルム構造体１００のための好ましい材料およびゲージを説明する。
【００８４】
【表２】
2009533182.tif 000020
【００８５】
実施例３
実施例３は、上記に記載され、図３に関連して説明されたパッケージ２００の好ましい実施形態である。パッケージは、上記および好ましくは実施例１および／または２に関連して記載されたフィルム構造体で製造され得る。特に、パッケージ２００は、医療機器のためのものであり得る。各パッケージは、長さ約５．２５インチおよび幅約２．２５インチでよい。パッケージの周囲に作られるヒートシールは、幅約０．２５インチである。ヒートシールを考慮に入れると、各パッケージは、約１６．６平方インチの全露出内部表面を有するであろう。
【００８６】
実施例４〜６
以下の表３は、単層フィルムとして押出されるかあるいは結合または接着層などの第２の層と共押出されて、次にバリア層、別の結合または接着層、任意的な印刷またはプライマー層、および酷使層などの他のフィルム層に積層されるシーラントフィルム層のための好ましいフィルム構造体およびゲージを説明する。シーラントフィルムのそれぞれはインフレーション押出法によって製造されるが、成型押出などの他の方法も利用可能である。
【００８７】
【表３】
2009533182.tif 000021
【００８８】
ブローン押出を用いてシーラントフィルムが製造された後、雰囲気中の水分による汚染を回避するためにフィルムは直ぐに水分バリア材料で包まれなければならない。
【００８９】
実施例７
表４は本発明の実施形態を説明しており、実施例４のような上記のシーラントフィルム層は他のフィルム層に積層され、シーラントフィルム構造体を形成する。
【００９０】
【表４】
2009533182.tif 000022
【００９１】
実施例８
表５は本発明の実施形態を説明しており、実施例５の上記のシーラントフィルム層は他のフィルム層に積層され、シーラントフィルム構造体を形成する。
【００９２】
【表５】
2009533182.tif 000023
【００９３】
実施例９
表６は本発明の実施形態を説明しており、実施例６の上記のシーラントフィルム層は他のフィルム層に積層され、シーラントフィルム構造体を形成する。
【００９４】
【表６】
2009533182.tif 000024
【００９５】
実施例１１
あるいは、実施例７〜９に関連して上記で記載したシーラントフィルム構造体のそれぞれは同一のフィルム構造体へヒートシールされて、医薬品または栄養補助食品などの感湿性の製品のための空間を内部に有するパッケージを提供することができる。
【００９６】
実施例１２
表７は、実施例７〜９に関連して上記で記載したシーラントフィルム構造体へヒートシールされ得る代替のフィルム構造体を説明する。シーラントフィルム構造体は、ある量の乾燥材料を含むヒートシーラント層を有するベース構造体にヒートシールすることができる。
【００９７】
【表７】
2009533182.tif 000025
【００９８】
あるいは、ＰＶＣの形成層およびＡＣＬＡＲ（登録商標）のバリア層は交換されてもよい。さらに、ＡＰＰＥＥＬ（登録商標）の押出コーティング層は、内側ヒートシーラント層がフィルム構造体の残りの部分に接着積層されるように接着層で置換されてもよい。
【００９９】
実施例１５
本発明の実施形態では、医療システムは、約９０％よりも高い相対湿度環境下で水分捕捉性ポーチ内に包装された薬剤溶出ステントを含む。ＴＡＸＵＳＴＭ（マサチューセッツ州ナティックのＢｏｓｔｏｎ  Ｓｃｉｅｎｔｉｆｉｃ）パクリタキセル溶出ステントは、折り畳まれて３辺に沿って密封された表８に記載される材料を含む２枚の多層フィルムを含む水分捕捉性ポーチに入れられる。ポーチは、図４に示されるパッケージ２００と同様に構想され得る。表８は、印刷層を除く各層に対応する参照番号を含む。剥離性ＨＤＰＥ層は製品接触層１１０である。
【０１００】
パクリタキセル溶出ステントを水分捕捉性ポーチ内部に入れて最後の辺が密封され、最初は、ポーチ内部の相対湿度は一実施形態では少なくとも９０％であり得る。水分は剥離性ＨＤＰＥ層１１０を通って拡散し、第１の水分捕捉層１１２内のモレキュラーシーブ乾燥剤によって迅速に吸収される。ステントがポーチ内に密封されてから３６時間後、ポーチ内部のステント周囲の空気の相対湿度は、約２０％未満である。モレキュラーシーブが水分で飽和されると、予備層としての第２の水分捕捉層１１４内に酸化カルシウムが提供される。酸化カルシウムも、ポーチシールまたはポリエステル酷使層１２０、ＥＡＡ／ＬＤＰＥ接着層１１８、および箔バリア層１１６を通って周囲雰囲気から拡散される水分子と結合し得る。周囲条件で３ヶ月貯蔵した後、ポーチ内部の相対湿度は約２０％未満である。さらに、１年後および２年後、パクリタキセル溶出ステント周囲の空気の相対湿度は約２０％未満である。ステントは、水分に促進されるパクリタキセルの劣化を制限する環境下に保持され、その保存寿命が２年を超えるまで延長される。
【０１０１】
【表８】
2009533182.tif 000026
【０１０２】
実施例１６
本発明の実施形態は、表８に記載される実施例１５の水分捕捉性ポーチなどの多層フィルムパッケージ内の薬剤溶出ステントの殺菌を増大する方法である。この方法は、開放ポーチ内の薬剤溶出ステント、シロリムス溶出ＣＹＰＨＥＲＴＭステント（フロリダ州マイアミレイクスのＣｏｒｄｉｓ  Ｃｏｒｐｏｒａｔｉｏｎ）を、少なくとも約６０％の相対湿度の雰囲気中において約１２５°Ｆの温度で約１時間、少なくとも約５００ｍｇ／Ｌの濃度のＥＴＯに暴露することを含む。ＥＴＯガスは実質的に排出され、次に水分捕捉性ポーチは密封され、最初は、ポーチ内の薬剤溶出ステントのまわりに約６０％の雰囲気の相対湿度が提供される。水分は剥離性ＨＤＰＥ層１１０を通って拡散し、第１の水分捕捉層１１２内のモレキュラーシーブ乾燥剤によって迅速に吸収される。
【０１０３】
シロリムス溶出ステントがポーチ内に密封されてから３６時間後、ポーチ内部のステント周囲の空気の相対湿度は、約２０％未満である。モレキュラーシーブが水分で飽和されると、予備層としての第２の水分捕捉層１１４内に酸化カルシウムが提供される。酸化カルシウムも、ポーチシールを通って、またはポリエステル酷使層１２０、ＥＡＡ／ＬＤＰＥ接着層１１８、および箔バリア層１１６を通って周囲雰囲気から拡散される水分子と結合し得る。周囲条件で６ヶ月貯蔵した後、ポーチ内部の相対湿度は約２０％未満である。さらに、１８ヵ月後および３０ヵ月後、シロリムス溶出ステント周囲の空気の相対湿度は約２０％未満である。この方法は、湿潤環境下でのＥＴＯガスによるＣＹＰＨＥＲＴＭステントの殺菌の増大と、多層フィルムパッケージの水分捕捉特性による包装されたステントの保存寿命の延長との両方をもたらす。
【０１０４】
本明細書で記載される本発明の好ましい実施形態に対する種々の変形および変更が当業者には明らかであることは理解されるべきである。このような変形および変更は、本発明の趣旨および範囲から逸脱することなく、そしてそれに付随する利点を損なうことなく成され得る。従って、このような変形および変更は特許請求の範囲によって包含されることが意図される。
【図面の簡単な説明】
【０１０５】
【図１】本発明の実施形態において内部に組み込まれた乾燥材料を含むフィルムの断面を示す。
【図２】本発明の態様の別の実施形態において内部に組み込まれた乾燥材料を含むフィルム層を有するフィルム構造体の断面図を示す。
【図３】本発明の態様の代替の実施形態におけるフィルム構造体によって製造されたパッケージの斜視図を示す。
【図４】本発明の態様の代替の実施形態におけるパッケージの線ＩＶ−ＩＶに沿った断面図を示す。
【国際調査報告】
2009533182.tif 000027
2009533182.tif 000028
2009533182.tif 000029